(57)【要約】  本発明は、ａ）場合により、保護層ａ、ｂ）ＤＩＮＩＳＯ１３４６８−２：２００６（Ｄ６５、１０°）に従い層厚４ｍｍで決定された３８０〜７８０ｎｍの範囲における光透過率として１．０％未満および層厚４ｍｍでＩＳＯ１３８３７：２００８に従い決定されたエネルギー透過率ＴＤＳとして４０％未満を有している熱可塑性ポリマーに基づく基材層ｂ、ｃ）場合により、６００μｍの最大厚を有している、熱可塑性ポリマーに基づくさらなる層ｃ、ｄ）４０ｎｍ〜５００μｍの厚さを有している、Ａｇ、Ａｌ、Ａｕ、Ｐｔ、Ｆｅ、Ｃｒ、Ｓｎ、Ｉｎ、Ｔｉ、Ｐｄ、Ｎｂ、Ｃｕ、Ｖ、ステンレス鋼またはそれらの合金から選択される少なくとも１種の元素を含んでなる金属層ｄ、およびｅ）場合により、保護層ｅ、をこの順序で備えてなる多層体であって、該金属層ｄは、車両内部方向へ向く予定の多層体側に配置され、かつ保護層ｅを含む層ｄから続く層は最大で５０ｎｍの合計厚を有している、多層体を備えてなる車体部品に関する。【特許請求の範囲】
【請求項１】
ａ）場合により、保護層ａ、
ｂ）ＤＩＮＩＳＯ１３４６８−２：２００６（Ｄ６５、１０°）に従い層厚４ｍｍで決定された３８０〜７８０ｎｍの範囲における光透過率として１．０％未満および
層厚４ｍｍでＩＳＯ１３８３７：２００８に従い決定されたエネルギー透過率ＴＤＳとして４０％未満
を有している熱可塑性ポリマーに基づく基材層ｂ、
ｃ）場合により、６００μｍの最大厚を有している、熱可塑性ポリマーに基づくさらなる層ｃ、
ｄ）４０ｎｍ〜５００μｍの厚さを有している、Ａｇ、Ａｌ、Ａｕ、Ｐｔ、Ｆｅ、Ｃｒ、Ｓｎ、Ｉｎ、Ｔｉ、Ｐｄ、Ｎｂ、Ｃｕ、Ｖ、ステンレス鋼またはそれらの合金から選択される少なくとも１種の元素を含んでなる金属層ｄ、および
ｅ）場合により、保護層ｅ、
をこの順序で備えてなる多層品であって、
前記金属層ｄは、車両の内部方向に向く予定の多層品側に配置され、かつ
保護層ｅを含む、層ｄから続く層は５０ｎｍ以下の合計厚を有している、
多層品を備えてなる車体部品。
【請求項２】
３次元形状の表面を有する、請求項１に記載の車体部品。
【請求項３】
前記保護層ａ）が、
式ＲｎＳｉＸ４−ｎを有するオルガノシリコン化合物および／またはその部分的縮合物
（式中、基Ｒは同一または異なっており、直鎖状または分岐状、飽和またはモノ−またはポリ不飽和、あるいは芳香族のヒドロカルビル基であり、
基Ｘは同一または異なっており、加水分解性基またはヒドロキシ基であり、
かつｎは０、１、２または３である）
および少なくとも１種のＵＶ吸収剤
を含んでなるポリシロキサンラッカー
を含んでなる、請求項１または２に記載の車体部品。
【請求項４】
前記保護層ｅがヘキサメチルジシロキサンの耐食層である、請求項１〜３のいずれか一項に記載の車体部品。
【請求項５】
前記基材層ｂが０．００１重量％未満のカーボンブラックを含有し、カーボンブラック以外のＩＲ吸収剤を含有していない、請求項１〜４のいずれか一項に記載の車体部品。
【請求項６】
前記基材層ｂがカーボンブラックを一切含有していない、請求項１〜５のいずれか一項に記載の車体部品。
【請求項７】
前記基材層が、アントラキノン染料およびペリノン染料からなる群から選択される少なくとも２種の着色剤を含んでなる、請求項５または６に記載の車体部品。
【請求項８】
すべての着色剤の合計が０．０５重量％より大きい、請求項７に記載の車体部品。
【請求項９】
多層品中に存在する前記基材層ｂの、７８０〜２５００ｎｍの範囲における平均ＩＲ透過率が少なくとも５０％であり、該「平均ＩＲ透過率」はＩＳＯ  １３４６８−２：２００６に従い測定された透過率の算術平均を意味するものと理解される、請求項１〜８のいずれか一項に記載の車体部品。
【請求項１０】
前記基材層ｂが少なくとも０．０４重量％のカーボンブラックを含有している、請求項１〜４、７および８のいずれか一項に記載の車体部品。
【請求項１１】
ＩＳＯ  １３８３７：２００８に従い決定された多層品のエネルギー透過率ＴＤＳが１重量％未満である、請求項１０に記載の車体部品。
【請求項１２】
基材層ｂの材料の基となる熱可塑性ポリマーが、芳香族ポリカーボネートまたはＰＭＭＡである、請求項１〜１１のいずれか一項に記載の車体部品。
【請求項１３】
多層品が、層ａ、ｂ、場合によりｃ、ｄ、および場合によりｅおよび個々の層および／または金属酸化物層または金属窒化物層の接着のために存在している接着層を除き、さらなる層を一切備えていない、請求項１〜１２のいずれか一項に記載の車体部品。
【請求項１４】
前記多層品からなる、請求項１〜１３のいずれか一項に記載の車体部品。
【請求項１５】
それぞれ車両あるいはその部分の、屋根、屋根モジュール、屋根モジュールの部分、遮光板、ライニングまたはフレームである、請求項１〜１４のいずれか一項に記載の車体部品。
【発明の詳細な説明】
【技術分野】
【０００１】
本発明は、車室を太陽放射から遮断するのに好適なポリカーボネートに基づく基材層を有する、不透明な車体部品、特に屋根モジュールまたは屋根モジュールの部分に関する。
【０００２】
自動車分野で使用される熱可塑性材に基づく構成部品は、例えばガラスなどの従来の材料よりも多くの利点をもたらす。これには例えば、高い破壊耐性および／または軽量化が含まれ、これらは自動車の場合に道路交通事故における乗員のより高い安全性およびより低い燃料消費を可能にする。最後に、熱可塑性ポリマーを含有している材料は、それらのより容易な成形性のために、設計において本質的により高い自由度を可能にする。  
【０００３】
熱可塑性材は通常ＩＲ放射線に透過性であるため、それらには熱保護を付与する必要がある。例えば、車室（例えば自動車内部）は、屋根モジュールに熱可塑性材が使用されている場合、好ましくない方法で加熱されるべきでない。
【０００４】
熱可塑性材は熱保護効果に関して異なる方法で改良してもよい。
【０００５】
熱管理をする目的で、成形品の加熱および内部への熱放射の透過の両方を軽減するために、熱可塑性材はＩＲ反射添加剤（IR-reflecting additives）を備えることができる。この種のシステムは、例えば、ＤＥ１０２００４０５８０８３Ａ１、ＷＯ２０１１／１４４４２９Ａ１またはＤＥ１０２００７０６１０５２Ａ１に記載されている。しかしながら、例えばそれらに記載された添加剤はすべての熱可塑性材、例えばポリカーボネートへ組み込むことはできず、または少なくとも直接に組み込むことはできない。
【０００６】
例えば、熱可塑性材はカーボンブラックなどの顔料によって不透明にすることができ、それ故に広い波長域にわたり対応する電磁放射を吸収し、これは材料が放射線の層の通過を可能にしないことを意味している。しかしながら、結果としてこの種の材料は顕著に温度が上昇し、そのためこれら自身が対流、放射または熱伝導によって熱を放射し得る。これらの材料は高い表面温度に達する場合がある。
【０００７】
またポリカーボネートおよび対応するポリカーボネートに基づく成形材料に好適なＩＲ反射顔料は、ＷＯ２０１５／０４４９１１Ａ１に記載されている。しかしながら、そのようなシステムは耐候安定性が不十分であることが多い。光との相互作用の結果、ポリカーボネートマトリックス中、または塗装システムの場合に上の外層中のＩＲ反射顔料は、色強度の損失または変色につながるプロセス、および塗装システムの場合に塗装層中の欠陥につながるプロセスを引き起こす。
【０００８】
ＷＯ２０１５／０４４９１１Ａ１によって記載されているようなポリカーボネート基材中にＩＲ反射添加剤を統合することは、典型的には比較的低い耐候安定性に関係し、かつＩＲ反射顔料に起因して視覚的な明度の悪化に関係している。
【０００９】
ＩＲ吸収添加剤の統合は、ポリカーボネート基材の加熱に寄与し、これは対流、熱伝導および場合により熱放射によるそれぞれの内部の加熱に関係している。
【００１０】
放射源に向けられる、ガラスまたは非晶質熱可塑性物などの透明基材上の金属層の  使用がＩＲ反射特性を付与できることも知られている。これらのシステムは特にガラスについて記載されてきたが、原則的には熱可塑性システム、特に芳香族ポリカーボネートに適用することができる。ＩＲ反射金属層を含むこの種の構造は、例えばＵＳ２０１５／０１８５３８２Ａ１に記載されている。またＤＥ１０２００９０１３９６０Ａ１にも透明なポリマー基材に適用されたＩＲ反射金属層の記載があった。そのようなフィルムシステムは、典型的にガラスなどの基材に適用される。最大の耐候安定性を得るために、これらのフィルムは、自動車または可動体分野（mobility sector）において、２枚の複合ガラス窓の間に配置され、さらなるプラスチックと合わせて積層されることが多い。金属システムは、次の種類のうちの１つの可塑性ポリマー上に適用されることが多い：ＰＭＭＡ、ポリエステル、ポリイミド、ポリエチレン、ポリプロピレン、ポリアミド、好ましくはポリエチレンテレフタレート（ＰＥＴ）。後者の場合では、薄層からなる構造は、軟質ＰＥＴ基材に適用してもよく、その後軟質ポリマーを、特にポリビニルブチラール、ＰＶＢの中間フィルムによって１つ以上のガラス基材へ接着することにより艶出しシステムを形成することができる。この種の軟質基材は、通常５〜５０μｍの厚さで生産される。そのようなシステムは、例えばＥＰ０４６４７０１Ａ２に記載されている。あるいは、金属層または特定の金属層構造をガラス層上に直接スパッタリングし、その後場合によりＰＶＢなどのさらなるフィルムも含めて第二の窓に粘着性の接着を行ってもよい。したがってここでもまた、高い耐候安定性がある。建築分野では、二重または三重の艶出し加工が頻繁に使用される。ガラス窓間には、断熱のためのガス充填（例えば貴ガス充填）がある。ここでもまた、ＩＲ放射を反射させるために内部の窓のうちの１つに、ＩＲ反射層（即ち、金属層構造）を適用することが可能である。この種の構造は、例えばＵＳ２００２／０３７４１４Ａ１に記載されている。
【００１１】
基材としてガラスを有しているシステムは、困難なく熱可塑性ポリマー、例えばポリカーボネートに適用することができず、その理由としてはポリカーボネートが酸素および湿気に対してのバリアがより低いためである。さらに、ポリカーボネートは弾性係数と表面硬度に関して異なる特性を有している。しかしながら、ポリカーボネートはその良好な機械特性を理由にガラスなどの材料よりも優れている。さらに、ガラスなどの他の材料と比較して軽量化を達成することができる。
【００１２】
本発明は不透明な物品に関するものであり；対照的に、上記先行技術は、不透明な物品に適用することができないガラスなどの視覚的に透明な基材についての問題の解決策について記載している。
【００１３】
自動車外装部品などのために、好ましくは芳香族ポリカーボネートまたはＰＭＭＡに基づく、特に芳香族ポリカーボネートに基づく不透明熱可塑性材を使用することができ、かつ金属性の外観を有する部品の表面なしに、良好な熱管理を達成することが望ましいであろう。
【００１４】
自動車、鉄道および航空機の分野、またはインフラ分野において使用される熱可塑性材からなる自動車外装部品も同様に長い耐用年数を有し、かつその耐用年数の間は脆化してはならない（即ち、それらは耐候安定性を有していなければならない）。色および表面（艶出し効果）の変化も最小限でなければならない。また熱可塑性部品は理想的には十分な引っ掻き耐性も示さなければならない。
【００１５】
したがって提起された課題は、熱可塑性材に基づく、好ましくは芳香族ポリカーボネートまたはポリメチルメタクリレート（ＰＭＭＡ）に基づく、より好ましくは芳香族ポリカーボネートに基づく、基材層を有している多層品を備えてなる車体部品を提供することであり、それによって車室の放射加熱（特に太陽放射による）が知覚的に軽減され、その多層品は好ましくは別の三次元容積を放射加熱から保護するのにも同様に好適であり、ここでその多層品は、放射源に向けられ、外側を向いた表面上でさえもわずかな加熱のみを示すはずであり、かつ好ましくは理想的には加えて良好な耐候安定性を有するはずである。
【００１６】
本課題は：
ａ）場合により、保護層ａ、
ｂ）ＤＩＮ  ＩＳＯ１３４６８−２：２００６（Ｄ６５、１０°）に従い(nach DIN ISO 13468-2:2006 (D65, 10°)層厚４ｍｍで決定された３８０〜７８０ｎｍの範囲における光透過率として１．０％未満および(eine Lichttransmission im Bereich von 380 bis 780 nm von weniger als 1,0 %, bestimmt bei einer Schichtdicke von 4 mm)
層厚４ｍｍでＩＳＯ１３８３７：２００８に従い決定されたエネルギー透過率ＴＤＳとして４０％未満
を有している熱可塑性ポリマーに基づく基材層ｂ、
ｃ）場合により、６００μｍの最大厚を有している、熱可塑性ポリマーに基づくさらなる層ｃ、
ｄ）４０ｎｍ〜５００μｍの厚さを有している、Ａｇ、Ａｌ、Ａｕ、Ｐｔ、Ｆｅ、Ｃｒ、Ｓｎ、Ｉｎ、Ｔｉ、Ｐｄ、Ｎｂ、Ｃｕ、Ｖ、ステンレス鋼またはそれらの合金から選択される少なくとも１種の元素を含んでなる金属層ｄ、および
ｅ）場合により、保護層ｅ、
をこの順序で備えてなる多層品であって、
この金属層ｄは、車両の内部方向に向く予定の多層品側に配置され(die Metallschicht d auf der Seite des Mehrschichtkoerpers angeordnet ist, die dazu bestimmt ist, zum Fahrzeuginneren hin orientiert zu sein)、かつ 
保護層ｅを含む層ｄから続く層は５０ｎｍ以下の合計厚を有している、(die auf die Schicht d folgenden Schichten, einschliesslich der Schutzschicht e, in Summe eine Dicke von maximal 50 nm aufweisen)
多層品を備えてなる車体部品によって解決される。
【００１７】
本発明の文脈では、個々の特徴に記載された好ましい実施態様はそれらが矛盾していないならば、互いに組み合わせてもよい。
【００１８】
「層ｄから続く(auf die Schicht d folgend)」とは、放射源（即ち特に太陽）から遠い、層ｄ）側のすべての層を意味する。
【００１９】
「車体部品」は、車両の外層(die Aussenhaut von Fahrzeugen)を形成するものである。ここで「車両」という用語は、物品、道具(Werkzeugen)および乗客の輸送のすべての様式のための包括的な用語と見なすべきである。これには地上車両（例えば自動車、鉄道、水上車両、特に船舶、および航空機、特に飛行機が含まれる。 
【００２０】
本発明の車体部品の特徴はそれらが太陽放射による加熱から、それぞれの内部（例えば客室（Fahrgastzelle））を保護することである。
【００２１】
本発明の車体部品の多層品はさらなる保護層および／または接合層を備えていてもよい。酸化からの保護のために、金属層ｄに加え、純粋金属層と同様にさらなる金属含有層が存在していてもよい。しかしながら、本発明の基本的な順序は、金属層が基材、好ましくはＰＭＭＡまたはポリカーボネート基材（特にポリカーボネート基材）の後ろにある（即ち、太陽から遠い側にある）という点で特徴づけられる。基材層としての、特にポリカーボネートに基づく熱可塑性ポリマーは好ましくは保護層ａを有し、この保護層が熱源に面する。
【００２２】
好ましくは、多層品は層ｂと層ｄの間に金属酸化物／金属窒化物層としての接合層および／または保護層以外にそれ以上の層を一切有していない。
【００２３】
さらに好ましくは、多層品は層ａ〜ｅに加えて、金属酸化物／金属窒化物層としての保護層および／または個々の層を接着するための接着層とは別にそれ以上の層を一切有していない。
【００２４】
保護層ｅを含む層ｄから続く層は、好ましくは４０ｎｍ以下、さらに好ましくは３５ｎｍ以下の合計厚を有している。
【００２５】
あるいは、さらに好ましくは、２成分射出成形によって適用された、いわゆるブラックエッジ（Schwarzrand）は多層品の一部である。
【００２６】
本発明の車体部品の多層品の個々の層の詳細な説明は以下に続く：
保護層ａ
保護層ａは好ましくは引っ掻き耐性ラッカー（ハードコート）を含む。これはゾル−ゲルプロセスによって生産されたポリシロキサンラッカーであることが好ましい。また保護層ａは、少なくとも１種のＵＶ吸収剤を含有している。保護層ａは、好ましくは摩耗および引っ掻きに対して高い耐性を有し、それ故に特に引っ掻き耐性コーティングの機能を満たす。
【００２７】
市販のシステムは、例えばＭｏｍｅｎｔｉｖｅ  Ｐｅｒｆｏｒｍａｎｃｅ  Ｍａｔｅｒｉａｌｓ製のＡＳ４０００、ＳＨＣ５０２０およびＡＳ４７００である。そのようなシステムは、例えばＵＳ５，０４１，３１３Ａ、ＤＥ３，１２１３，８５Ａ１、ＵＳ５，３９１，７９５ＡおよびＷＯ２００８／１０９０７２Ａ１に記載されている。これらの材料は、典型的に酸または塩基触媒作用下でのアルコキシ−および／またはアルキルアルコキシシランの縮合によって合成される。場合によりナノ粒子を組み込むことができる。好ましい溶媒は、ブタノール、イソプロパノール、メタノール、エタノールおよびそれらの混合物などのアルコールである。
【００２８】
プラスチック製品上に引っ掻き耐性コーティングを生産する様々な方法が知られている。これらのシステムは、例えばディッピングプロセス、スピンコーティング、スプレープロセスまたはフローコーティングによって、好ましくはディッピングまたはフロープロセスによって適用される。硬化は熱により行っても、ＵＶ放射により行ってもよい。引っ掻き耐性コーティングは、例えば直接に適用してもまたは基材表面のプライマーでの調製後に適用してもよい。また引っ掻き耐性コーティングは、プラズマ介在重合法により（例えばＳｉＯ２プラズマにより）適用してもよい。防曇コーティングまたは反射防止コーティングもプラズマプロセスによって同様に生産し得る。また特定の射出成形法、例えば表面処理フィルムの過剰成型を使用して、結果として生じる成形品上に引っ掻き耐性コーティングを適用することが可能である。引っ掻き耐性層は、例えばトリアゾールまたはトリアジンに由来する様々な添加剤（例えばＵＶ吸収剤）を含んでいてもよい。
【００２９】
したがって保護層ａは、単層または多層のシステムでなければならず、それ故にまたａ’、ａ’’など２つ以上の層の組み合わせでなければならない。より詳細には、保護層ａは、トップコート層ａ’およびプライマー層ａ’’からなってもよく、このプライマー層は、トップコート層と基材層ｂとの間に配置される。
【００３０】
特に良好な耐候安定性を達成する好ましい実施態様において、保護層ａは、
Ａ）ｉ．ベンゾフェノン、レゾルシノール、２−（２−ヒドロキシフェニル）ベンゾトリアゾール、ヒドロキシフェニル−ｓ−トリアジン、２−シアノアクリレート、オキサールアニリド（oxalanilide）の群からの少なくとも１種のＵＶ吸収剤
および／または立体障害アミン（ＨＡＬＳ）の群からの、特に２，２，６，６−テトラメチルピペリジンおよびその誘導体に基づくＵＶ阻害剤；
ｉｉ．シリカゾルとのオルガノ変性シランの少なくとも１種の組み合わせであって、このオルガノ変性シランはメチルトリアルコキシ−またはジメチルジアルコキシシランであってもよい、組み合わせ；
を含んでなるポリシロキサンに基づく引っ掻き耐性コーティング（層ａ’）を備え、
ならびに場合より、さらに好ましい実施態様において、さらに基材層ｂの上に配置され、ポリシロキサンに基づく引っ掻き耐性コーティングと基材層ｂとの間の接着を促進させる層としての役割を果たす、
ベンゾフェノン、レゾルシノール、２−（２−ヒドロキシフェニル）ベンゾトリアゾール、ヒドロキシフェニル−ｓ−トリアジン、２−シアノアクリレート、オキサールアニリドおよび／または立体障害アミン（ＨＡＬＳ）、特に２，２，６，６−テトラメチルピペリジンまたはその誘導体に基づくものからの群からの少なくとも１種のＵＶ吸収剤を含むプライマー層（層ａ’’）を備え、
このプライマー層の厚さは、０．３μｍ〜８μｍ、好ましくは１．１μｍ〜４．０μｍである。
【００３１】
「誘導体」は、本発明によれば水素原子または官能基の代わりに異なる原子または異なる原子団を有するか、１つ以上の原子／原子団が除去された分子構造を有している化合物を意味すると理解される。したがって親化合物は依然として認識可能である。
【００３２】
基材層ｂの基となる熱可塑性ポリマーが芳香族ポリカーボネートである場合、基材層ｂ上の引っ掻き耐性コーティングの接着性を改善するためにＵＶ吸収剤含有プライマーを使用することが好ましい。プライマーはさらなる安定剤、例えばＨＡＬＳシステム（立体障害アミンに基づく安定剤）、接着促進剤および／または流動向上剤を含んでもよい。プライマー層の基体材を形成するそれぞれの樹脂は、多様な材料から選択してもよく、例えばUllmann’s Encyclopedia of Industrial Chemistry、 第５版、第18巻、368-426頁、 VCH、Weinheim 1991に記載されている。 ポリアクリレート、ポリウレタン、フェノールに基づくシステム、メラミンに基づくシステム、エポキシシステムおよびアルキッドシステム、ならびにこれらのシステムの混合物を使用することが可能である。樹脂は、典型的には好適な溶媒中（アルコール中が多い）に溶解させる。選択した樹脂によって、硬化は室温または高い温度で達成することができる。しばしば室温にて短期間の内に溶媒の大半を除去した後に５０℃〜１４０℃の間の温度を使用することが好ましい。市販のプライマーシステムの例としては、Ｍｏｍｅｎｔｉｖｅ  Ｐｅｒｆｏｒｍａｎｃｅ  Ｍａｔｅｒｉａｌｓ製ＳＨＰ４７０、ＳＨＰ４７０−ＦＴ２０５０およびＳＨＰ４０１が挙げられる。そのようなコーティングは、例えばＵＳ６，３５０，５１２Ｂ１、ＵＳ５，８６９，１８５Ａ、ＥＰ１３０８０８４Ａ１およびＷＯ２００６／１０８５２０Ａ１に記載されている。
【００３３】
ポリシロキサン層は、式ＲｎＳｉＸ４−ｎを有するオルガノシリコン化合物および／またはその部分的縮合物を含有していることが好ましく、
式中、Ｒ基は同一または異なっていて、直鎖状または分岐状、飽和またはモノ−またはポリ不飽和、あるいは芳香族のヒドロカルビル基であり、 
Ｘ基は同一または異なっていて、加水分解性基またはヒドロキシ基であり、好ましくはハロゲン、特に塩素または臭素、アルコキシ基、アルキルカルボニル基またはアシルオキシ基であり、かつ 
ｎは０、１、２または３、好ましくは１または２、最も好ましくは１である。
【００３４】
Ｒは、好ましくは、１〜２０個の炭素原子を有する飽和、分岐状、または非分岐状のアルキル基を表し、および／または２〜２０個の炭素原子を有するモノ−もしくはポリ不飽和、分岐状、もしくは非分岐状のアルケニル基または６〜１２個の炭素原子を有する芳香族基を表す。アルキル／アルケニル基は、より好ましくは最大で１２個、一層さらに好ましくは最大で８個の炭素原子を有する。より好ましくは、基はすべてメチルおよび／またはフェニルである。
【００３５】
より好ましくは、Ｘはアルコキシ基、最も好ましくはＣ１〜Ｃ４アルコキシ基、例えばメトキシ基またはエトキシ基である。
【００３６】
シリコン化合物ＲｎＳｉＸ４−ｎはＸ基によって加水分解性かつ縮合性である。これらの加水分解的に縮合可能な基はＳｉ−Ｏ−Ｓｉ単位を含む無機ネットワークを構築するために使用される。Ｘ基とは対照的に、Ｒ基は典型的な縮合条件下での加水分解に対して安定である。
【００３７】
上述のシロキサンシステムを使用する場合、３μｍ〜２０μｍの乾燥した層厚が好ましく、さらに好ましいのは５μｍ〜１５μｍ、特に好ましいのは６μｍ〜１２μｍである。「乾燥した層厚」とは、適用、溶媒の蒸発、および後続の熱またはＵＶ硬化後のコーティングの層厚を意味する。この層厚は、一般に好ましい保護層ａに適用可能である。
【００３８】
上記のように、多層品にはプライマー／引っ掻き耐性コーティングの組み合わせよりむしろ、熱硬化性またはＵＶ硬化性のいずれかである１成分ハイブリッドシステムを使用することも可能である。
【００３９】
これらは、例えばＥＰ０５７０１６５Ａ２、ＷＯ２００８／０７１３６３Ａ２またはＤＥ２８０４２８３Ａに記載されている。市販のハイブリッドシステムは、例えば、Ｍｏｍｅｎｔｉｖｅ  Ｐｅｒｆｏｒｍａｎｃｅ  Ｍａｔｅｒｉａｌｓ製の熱硬化性ラッカーとしての名称ＰＨＣ５８７、ＰＨＣ５８７ＣならびにＵＶ硬化性ラッカーとしての名称ＵＶＨＣ３０００およびＵＶＨＣ５０００より得られる。本発明に従い好適なさらなる市販のＵＶ硬化ラッカーシステムは、Ｒｅｄｓｐｏｔ製のＵＶＴ６１０およびＵＶＴ８２０である。
【００４０】
本発明の車体部品用の多層品を製造するために特に好ましい方法において、保護層ｅはフローコーティング法によって適用され、その理由としてはコーティングされた部分が高い光学品質を有するためである。
【００４１】
フローコーティング法は、ホースもしくは適切なコーティングヘッドを用いて手動で行うか、またはフローコーティングロボットおよび場合により、スロット金型を用いることによる連続的な手順で自動的に行うことができる。
【００４２】
さらなる可能な適用方法は、ディッピング、ブレードコーティング、ローリング、スプレーまたはスピンコーティングである。成分はここで吊るしている間にコーティングしても、適切な保持具に搭載している間にコーティングしても、どちらでもよい。
【００４３】
より大型の構成部品および／または３Ｄの構成部品（即ち、三次元表面を有する構成部品であって、そのためシートの形状から外れる形状を有している構成部品）について、コーティングする部分は吊るすかまたは適切な保持具に配置する。
【００４４】
小型部品の場合には、コーティング手順は手動で行なうこともできる。これは、保護層ｅの形成のために、積層される液体プライマーまたはラッカー溶液を、シートにわたって小型部品の上端から開始して縦方向に、シート上のラッカーの開始点をシート幅の左から右へ横切って誘導しながら注ぐことによって行われる。各製造会社の指示により、ラッカー処理されたシートは、クリップから垂直に吊るしている間に空気に当てて硬化させる。
【００４５】
層ａおよびａ’の層厚は、例えば白色光干渉法（例えば、Ｅｔａ  Ｏｐｔｉｃ；ＥＴＡ−ＳＳＴ製の白色光干渉計を使用）によって測定することができ、これが好ましい。材料コントラストにより厚さを検出するために、層の断面試料作製法（Querschnittspraeparation）および顕微鏡検出（光学顕微鏡法または走査電子顕微鏡法による）を使用してもよい。
【００４６】
基材層ｂ
本発明の車体部品の多層品の基材層ｂは、不透明な材料からなり、「不透明な」とはＶＩＳ領域内で言及される透過率を有する材料を意味すると理解される。そのような材料は視覚的な透明性を示さない（即ち、背景を示さない）。
【００４７】
基材層ｂに使用される熱可塑性ポリマーは原則としては任意の既知の熱可塑性ポリマーでよい。好適なポリマーは、例えばポリカーボネート、ポリスチレン、スチレンコポリマー、ポリエチレンテレフタレート（ＰＥＴ）、ＰＥＴ−シクロヘキサンジメタノールコポリマー（ＰＥＴＧ）、ポリエチレンナフタレート（ＰＥＮ）、ポリブチレンテレフタレート（ＰＢＴ）などの芳香族ポリエステル、環状ポリオレフィン、ポリ−またはコポリアクリレートおよびポリ−またはコポリメタクリレート、例えば、ポリ−またはコポリメチルメタクリレート（ＰＭＭＡなど）、ならびにスチレンとのコポリマー、例えば透明ポリスチレン−アクリロニトリル（ＰＳＡＮ）、熱可塑性ポリウレタン、環式オレフィンに基づくポリマー（例えばＴＯＰＡＳ（商標）、Ｔｉｃｏｎａ製市販品）、オレフィン系コポリマーとのポリカーボネートブレンドまたはグラフトポリマー、例えばスチレン／アクリロニトリルコポリマーである。基材層ｂの材料はこれらポリマーに基づく材料である。ここでの「に基づく」という記載は本発明の明細書において他の箇所にもあるが、記載された組成物全体がそれぞれのポリマーを少なくとも７０重量％、好ましくは少なくとも８０重量％、さらに好ましくは少なくとも９０重量％、より好ましくは少なくとも９５重量％含有していることを意味する。
【００４８】
本発明の多層品を製造するための本発明に従い好適な熱可塑性材は、好ましくは芳香族ポリカーボネート、ポリエステルカーボネート、ポリエステル、ＰＭＭＡ、より好ましくは芳香族ポリカーボネートである。ポリエステルに関して好ましいのは、シクロヘキサンジメタノールおよび／またはテトラメチルシクロブタンジオールを含む原料から構築された種類である。ポリエステルカーボネートに関して好ましいのは、原料であるハイドロキノンおよび／またはテレフタル酸および／またはイソフタル酸から構築された種類である。芳香族ポリカーボネートに関しては、すべての既知の芳香族ポリカーボネートが好適である。これにはホモポリカーボネートおよびコポリカーボネートが含まれる。本発明の文脈のどこかで「ポリカーボネート」を言及する場合、特に芳香族ポリカーボネートを意味する。
【００４９】
本発明に従い好適なポリカーボネートは、平均分子量
2019535559.tif 000002
として、好ましくは１００００〜５００００ｇ／ｍｏｌ、より好ましくは１４０００〜４００００ｇ／ｍｏｌ、特に好ましくは１６０００〜３２０００ｇ／ｍｏｌを有し、ＤＩＮ５５６７２−１：２００７−０８に従いゲル透過クロマトグラフィーによって決定され、溶離剤としてジクロロメタンを使用したビスフェノールＡポリカーボネート標準に対してキャリブレーションされ、キャリブレーションはドイツのＰＳＳ  Ｐｏｌｙｍｅｒ  Ｓｔａｎｄａｒｄｓ  Ｓｅｒｖｉｃｅ  ＧｍｂＨ製からの既知のモル質量分布である直鎖状ポリカーボネート（ビスフェノールＡとホスゲンから形成されたもの）で行い、キャリブレーション法はレバークーゼンのＣｕｒｒｅｎｔａ  ＧｍｂＨ＆Ｃｏ．ＯＨＧの方法、２３０１−０２５７５０２−０９Ｄ（２００９ドイツ語版）による。溶離剤はジクロロメタンである。カラムの組み合わせは架橋されたスチレン−ジビニルベンゼン樹脂である。分析カラムの直径：７．５ｍｍ；長さ：３００ｍｍ。カラム材の粒子サイズ：３μｍ〜２０μｍ。溶液の濃度：０．２重量％。流量：１．０ｍｌ／分、溶液の温度：３０℃。屈折率（ＲＩ）検出器を使用した検出。
【００５０】
構成部品は比較的大型かもしれず、インフラまたは輸送分野を理由に複雑な形状を有するかもしれないので、熱可塑性材は、射出成形法（例えば特に射出−圧縮成形法）によって対応する成形品をもたらすのに加工可能となるのに十分な流動性を有していなければならない。したがって、メルトボリュームフローレートＭＶＲは、３００℃および１．２ｋｇの負荷でＩＳＯ１１３３−１：２０１１により従い決定して、好ましくは７〜２０ｃｍ３／（１０分）、より好ましくは９〜１９ｃｍ３／（１０分）である。
【００５１】
ポリカーボネートは、好ましくは界面法またはメルトエステル交換法によって製造され、これらは文献に何度も記載されてきた。
【００５２】
界面法に関しては、例示を目的に、H. Schnell、「Chemistry and Physics of Polycarbonates」、Polymer Reviews、第９巻、Interscience Publishers、New York 1964、33〜最終頁、Polymer Reviews、第１０巻、「Condensation Polymers by Interfacial and Solution Methods」、Paul W. Morgan、Interscience Publishers、New York 1965、第VIII章、325頁、Becker/Braun、Kunststoff-Handbuch  ［ポリマーハンドブック］、第 3/1巻、Polycarbonate, Polyacetale, Polyester, Celluloseester ［ポリカーボネート、ポリアセタール、ポリエステル、セルロースエステル］におけるDrs. U. Grigo、K. KircherおよびP. R- Muller「Polycarbonate」［ポリカーボネート］、Carl Hanser Verlag、Munich、Vienna、1992、118-145頁、およびＥＰ０５１７  ０４４Ａ１を参考とする。
【００５３】
メルトエステル交換法は、例えば「Encyclopedia of Polymer Science」、第１０巻 (1969)、Chemistry and Physics of Polycarbonates、Polymer Reviews、H. Schnell、第９巻、John Wiley and Sons, Inc. (1964)、ならびに特許明細書ＤＥ１０３１５１２ＡおよびＵＳ６，２２８，９７３Ｂ１に記載されている。
【００５４】
ポリカーボネートは、好ましくはビスフェノール化合物の炭酸化合物、特にホスゲンとの反応によって、またはメルトエステル交換法でのジフェニルカーボネートまたはジメチルカーボネートの反応によって調製される。
【００５５】
ここで特に好ましいのは、ビスフェノールＡに基づくホモポリカーボネートおよびモノマービスフェノールＡに基づくコポリカーボネートおよび１，１−ビス（４−ヒドロキシフェニル）−３，３，５−トリメチルシクロヘキサン、例えばＣｏｖｅｓｔｒｏ  Ｄｅｕｔｓｃｈｌａｎｄ  ＡＧ製のＡｐｅｃ（商標）である。
【００５６】
ポリカーボネート合成に使用可能なこれらおよびさらなるビスフェノール／ジオール化合物は、とりわけＷＯ２００８／０３７３６４Ａ１（７頁、２１行目〜１０頁、５行目）、ＥＰ１５８２５４９Ａ１（［００１８］〜［００３４］）、ＷＯ２００２／０２６８６２Ａ１（２頁、２０行目〜５頁１４行目）およびＷＯ２００５／１１３６３９Ａ１（２頁、１行目〜７頁、２０行目）に記載されている。
【００５７】
ポリカーボネートは直鎖状でも分岐状でもよい。さらに、分岐状および非分岐状のポリカーボネートの混合物を使用することも可能である。
【００５８】
分岐状ポリカーボネートを製造するために好適な分岐剤は、文献から知られていて、例えば特許文献ＵＳ４，１８５，００９ＢおよびＤＥ２５０００９２Ａ１（３，３−ビス（４−ヒドロキシアリールオキシインドール）、それぞれ文書全体を参照）、ＤＥ４２４０３１３Ａ１（３頁、３３〜５５行目を参照）、ＤＥ１９９４３６４２Ａ１（５頁、２５〜３４行目を参照）、ならびにＵＳ５，３６７，０４４Ｂおよびそこに引用された文献に記載されている。
【００５９】
また使用されるポリカーボネートはさらに本質的に分岐状でもよく、その場合、ポリカーボネート調製の間に分岐剤は加えられない。固有の分岐の一例は、ＥＰ１５０６２４９Ａ１においてメルトポリカーボネートについて記載されているように、いわゆるフライ構造のものである。
【００６０】
さらに、ポリカーボネート調製において連鎖停止剤を使用してもよい。使用される連鎖停止剤は、好ましくはフェノール、クレゾールおよび４−ｔｅｒｔ−ブチルフェノール、クロロフェノール、ブロモフェノールまたはクミルフェノールなどのアルキルフェノールなどのフェノールまたはそれらの混合物である。
【００６１】
基体材としての個々のポリマーと同様に、基材層ｂは、基体材としてポリマーブレンドも含有していてもよい。芳香族ポリカーボネートに好適なブレンドの組み合わせは例えばゴム変性ビニール（コ）ポリマーおよび／またはさらなるエラストマーである。
【００６２】
基材層ｂを形成し、かつ熱可塑性ポリマー、好ましくは芳香族ポリカーボネートに基づく組成物は、好ましくは１つ以上のさらなる通常の添加剤を含有している。これらは、例えばＥＰ−Ａ０８３９６２３、ＷＯ−Ａ９６／１５１０２、ＥＰ−Ａ０５００４９６または「Plastics Additives Handbook」、Hans Zweifel、第５版2000、Hanser Verlag、Munichに記載された通常の添加剤であり、例えば、離型剤、ＵＶ吸収剤、熱安定剤、難燃剤、静電気防止剤、着色剤、および／または流動向上剤である。
【００６３】
組成物は、より好ましくは、脂肪酸エステルに基づく、好ましくはステアリン酸エステルに基づく、特に好ましくはペンタエリスリトールに基づく離型剤を含有している。特定の実施態様において、ペンタエリスリトールテトラステアレート（ＰＥＴＳ）および／またはグリセロールモノステアレート（ＧＭＳ）が使用される。  
【００６４】
場合により、基材層ｂに使用される組成物はさらに紫外吸収剤を含む。好適な紫外吸収剤は、最低限の透過率が４００ｎｍ未満であり、最大限の透過率が４００ｎｍを超える化合物である。そのような化合物およびその調製は文献から知られていて、例えばＥＰ０８３９６２３Ａ１、ＷＯ１９９６／１５１０２Ａ２、およびＥＰ０５００  ４９６Ａ１に記載されている。本発明による組成物に使用するのに特に好適な紫外吸収剤は、ベンゾトリアゾール、トリアジン、ベンゾフェノンおよび／またはアリール化シアノアクリレートである。 
【００６５】
一つの実施態様において、基材層ｂに使用される組成物はＵＶ吸収剤を含有している。
【００６６】
好適な紫外吸収剤の例は以下のとおりである：２−（３’，５’−ビス（１，１−ジメチルベンジル）−２’−ヒドロキシフェニル）ベンゾトリアゾール（Ｔｉｎｕｖｉｎ（商標）２３４、ＢＡＳＦ  ＡＧ、ルートウィックスハーフェン）、２−（２’−ヒドロキシ−５’−（ｔｅｒｔ−オクチル）フェニル）ベンゾトリアゾール（Ｔｉｎｕｖｉｎ（商標）３２９、ＢＡＳＦ  ＡＧ、ルートウィックスハーフェン）、２−（２’−ヒドロキシ−３’−（２−ブチル）−５’−（ｔｅｒｔ−ブチル）フェニル）ベンゾトリアゾール（Ｔｉｎｕｖｉｎ（商標）３５０、ＢＡＳＦ  ＡＧ、ルートウィックスハーフェン）、ビス（３−（２Ｈ−ベンゾトリアゾリル）−２−ヒドロキシ−５−ｔｅｒｔ−オクチル）メタン（Ｔｉｎｕｖｉｎ（商標）３６０、ＢＡＳＦ  ＡＧ、ルートウィックスハーフェン）、２−（４，６−ジフェニル−１，３，５−トリアジン−２−イル）−５−（ヘキシロキシ）フェノール（Ｔｉｎｕｖｉｎ（商標）１５７７、ＢＡＳＦ  ＡＧ、ルートウィックスハーフェン）などのヒドロキシベンゾトリアゾール類、ベンゾフェノン類である、２，４−ジヒドロキシベンゾフェノン（Ｃｈｉｍａｓｏｒｂ（商標）２２、ＢＡＳＦ  ＡＧ、ルートウィックスハーフェン）または２−ヒドロキシ−４−（オクチロキシ）ベンゾフェノン（Ｃｈｉｍａｓｓｏｒｂ（商標）８１、ＢＡＳＦ  ＡＧ、ルートウィックスハーフェン）、２−シアノ−３，３−ジフェニル−２−プロペン酸、２，２−ビス［［（２−シアノ−１−オキソ−３，３−ジフェニル−２−プロペニル）オキシ］メチル］−１，３−プロパンジイルエステル（９ＣＩ）（Ｕｖｉｎｕｌ（商標）３０３０、ＢＡＳＦ  ＡＧ、ルートウィックスハーフェン）、２−［２−ヒドロキシ−４−（２−エチルヘキシル）オキシ］フェニル−４，６−ジ（４−フェニル）フェニル−１，３，５−トリアジン（ＣＧＸ  ＵＶＡ  ００６、ＢＡＳＦ  ＡＧ、ルートウィックスハーフェン）またはテトラエチル２，２’−（１，４−フェニレンジメチリデン）ビスマロネート（Ｈｏｓｔａｖｉｎ（商標）Ｂ−Ｃａｐ、Ｃｌａｒｉａｎｔ  ＡＧ）である。さらに、これらの紫外吸収剤の混合物を使用することも可能である。
【００６７】
好ましい実施態様において、ポリマー組成物はさらに少なくとも１種のさらなる熱安定剤または加工安定剤を含む。
【００６８】
ホスファイトおよびホスホナイトは、ホスフィンと同様に好ましく好適である。例としてトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニルホスファイト、ジイソデシルペンタエリスリトールジホスファイト、ビス（２，４−ジ−ｔｅｒｔ−ブチルフェニル）ペンタエリスリトールジホスファイト、ビス（２，４−ジクミルフェニル）ペンタエリスリトールジホスファイト、ビス（２，６−ジ−ｔｅｒｔ−ブチル−４−メチルフェニル）ペンタエリスリトールジホスファイト、ジイソデシルオキシペンタエリスリトールジホスファイト、ビス（２，４−ジ−ｔｅｒｔ−ブチル−６−メチルフェニル）ペンタエリスリトールジホスファイト、ビス（２，４，６−トリス（ｔｅｒｔ−ブチルフェニル））ペンタエリスリトールジホスファイト、トリステアリールソルビトールトリホスファイト、テトラキス（２，４−ジ−ｔｅｒｔ−ブチルフェニル）−４，４’−ビフェニレンジホスホナイト、６−イソオクチロキシ−２，４，８，１０−テトラ−ｔｅｒｔ−ブチル−１２Ｈ−ジベンゾ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチルジベンゾ［ｄ，ｇ］−１，３，２−ジオキサホスホシン、２，２’，２’’−ニトリロ［トリエチルトリス（３，３’，５，５’−テトラ−ｔｅｒｔ−ブチル−１，１’−ビフェニル−２，２’−ジイル）ホスファイト］、２−エチルヘキシル（３，３’，５，５’−テトラ−ｔｅｒｔ−ブチル−１，１’−ビフェニル−２，２’−ジイル）ホスファイト、５−ブチル−５−エチル−２−（２，４，６−トリ−ｔｅｒｔ−ブチルフェノキシ）−１，３，２−ジオキサホスフィラン、ビス（２，６−ジ−ｔｅｒｔ−ブチル−４−メチルフェニル）ペンタエリスリトールジホスファイト、トリフェニルホスフィン（ＴＰＰ）、トリアルキルフェニルホスフィン、ビスジフェニルホスフィノエタンまたはトリナフチルホスフィンが挙げられる。特に好ましくは、トリフェニルホスフィン（ＴＰＰ）、Ｉｒｇａｆｏｓ（商標）１６８（トリス（２，４−ジ−ｔｅｒｔ−ブチルフェニル）ホスファイト）またはトリス（ノニルフェニル）ホスファイトあるいはそれらの混合物が使用される。またアルキルホスフェート類、例えば、モノ−、ジ−およびトリヘキシルホスフェート、トリイソオクチルホスフェートおよびトリノニルホスフェートを使用することも可能である。
【００６９】
またアルキル化モノフェノール、アルキル化チオアルキルフェノール、ハイドロキノンおよびアルキル化ハイドロキノンなどのフェノール系酸化防止剤を使用することも可能である。特に好ましいのは、Ｉｒｇａｎｏｘ（商標）１０１０（ペンタエリスリトール３−（４−ヒドロキシ−３，５−ジ−ｔｅｒｔ−ブチルフェニル）プロピオネート；ＣＡＳ：６６８３−１９−８）および／またはＩｒｇａｎｏｘ  １０７６（商標）（２，６−ジ−ｔｅｒｔ−ブチル−４−（オクタデカンオキシカルボニルエチル）フェノール）を使用することである。
【００７０】
好適な着色剤は、特にアントラキノンに基づく、ペリノンに基づく、フタロシアニンに基づく着色剤またはこれらの構造に由来する着色剤である。特に好ましい着色剤は、ＷＯ２０１２／０８０３９５Ａ１に記載されている。また使用される着色剤は、Ｍａｃｒｏｌｅｘ  Ｖｉｏｌｅｔ  ３Ｒ（ＣＡＳ６１９５１−８９−１；溶剤バイオレット３６）、Ｍａｃｒｏｌｅｘ  Ｇｒｅｅｎ  ５Ｂ（ＣＡＳ１２８−８０−３；溶剤グリーン３；Ｃ．Ｉ．６１５６５）、Ａｍａｐｌａｓｔ  Ｙｅｌｌｏｗ  ＧＨＳ（ＣＡＳ１３６７６−９１−０；溶剤イエロー１６３；Ｃ：Ｉ：５８８４０）、Ｍａｃｒｏｌｅｘ  Ｏｒａｎｇｅ  ３Ｇ（ＣＡＳ６９２５−６９−５；溶剤オレンジ６０；Ｃ．Ｉ．５６４１００）、Ｍａｃｒｏｌｅｘ  Ｂｌｕｅ  ＲＲ（ＣＡＳ３２７２４−６２−２；溶剤ブルー９７；Ｃ．Ｉ．６１５２９０）；Ｋｅｙｐｌａｓｔ  Ｂｌｕｅ  ＫＲ（ＣＡＳ  １１６−７５−６；溶剤ブルー１０４；Ｃ．Ｉ．６１５６８）、Ｈｅｌｉｏｇｅｎ  Ｂｌｕｅ  ｔｙｐｅｓ（例えばＨｅｌｉｏｇｅｎ  Ｂｌｕｅ  Ｋ  ６９１１；ＣＡＳ１４７−１４−８；顔料ブルー１５：１；Ｃ．Ｉ．７４１６０）、Ｈｅｌｉｏｇｅｎ  Ｇｒｅｅｎ  ｔｙｐｅｓ（例えばＨｅｌｉｏｇｅｎ  Ｇｒｅｅｎ  Ｋ  ８７３０；ＣＡＳ  １３２８−５３−６；顔料グリーン７；Ｃ．Ｉ．７４２６０）およびＭａｃｒｏｌｅｘ  Ｇｒｅｅｎ  Ｇ（ＣＡＳ  ２８１９８−０５−２；溶剤グリーン２８；Ｃ．Ｉ．６２５５８０）でもよい。
【００７１】
基材層ｂは、ＤＩＮ  ＩＳＯ  １３４６８−２：２００６（Ｄ６５、１０°）に従い、４ｍｍの層厚で決定した、１．０％未満、好ましくは０．５％未満、より好ましくは０．１％未満の３８０〜７８０ｎｍの範囲（スペクトルのＶＩＳ領域）内における光透過率ＴＶＩＳを有している。
【００７２】
上記の透過率データを有している芳香族ポリカーボネートに基づく基材層は、上記の列挙から得ることができる可溶性着色剤の使用により製造することができる。例えば、とりわけＷＯ２０１４／０９５９８１Ａ１に記載されているようなポリカーボネートは基材材料として好適である。好ましくは、芳香族ポリカーボネートに基づく組成物はアントラキノン染料またはペリノン染料またはペリノン染料とアントラキノン染料との組み合わせを含有している。特に好ましいポリカーボネート組成物は２つまたは３つの構造上異なる着色剤（例えば異なる構造の２つまたは３つのアントラキノンに基づく着色剤あるいはペリノンとアントラキノン染料との組み合わせ）を含有している。
【００７３】
特に好ましくは、組成物は少なくとも１つの赤色またはバイオレット色の着色剤と組み合わせて少なくとも１つの緑色または青色の着色剤を含有している。場合によりさらなる着色剤を使用することも可能であり、特に好ましくは黄色の着色剤が含まれる。これは、構造（１）、（２ａ−ｃ）、（３）、（４）、（５）および（６）、特に好ましくは（１）、（２ａ−ｃ）、（３）および（４）の着色剤から選択された着色剤は、構造（７）〜（１３）から選択された着色剤、好ましくは構造（７）、（１１）および（１２）から選択された着色剤と一緒に使用され、かつ場合により構造（１４）〜（１８）から選択された着色剤、特に好ましくは構造（１４）および（１５）から選択された着色剤と一緒に使用される。
【００７４】
緑色の着色剤は、特に好ましくは構造（１）および（２ａ／２ｂ／２ｃ）の着色剤である。
【化１】
2019535559.tif 000003
【化２】
2019535559.tif 000004
【００７５】
構造（１）の着色剤は、Ｌａｎｘｅｓｓ  Ｄｅｕｔｓｃｈｌａｎｄ  ＧｍｂＨ製の名称Ｍａｃｒｏｌｅｘ  Ｇｒｅｅｎ  ５Ｂとして知られ、カラーインデックスナンバーは６１５６５、ＣＡＳ番号は１２８−９０−３であり、アントラキノン染料である。
【００７６】
グループ（２ａ／２ｂ／２ｃ）からの好ましい着色剤は、Ｍａｃｒｏｌｅｘ  Ｇｒｅｅｎ  Ｇ（溶剤グリーン２８）（構造（２ａ））である。
【００７７】
使用される青色着色剤は、好ましくは構造（３）および／または（４ａ／４ｂ）の着色剤であり、
【化３】
2019535559.tif 000005
名称「Ｋｅｙｐｌａｓｔ  Ｂｌｕｅ  ＫＲ」として知られる、ＣＡＳ番号１１６−７５−６、カラーインデックスナンバー６１５６８で入手可能である
【化４】
2019535559.tif 000006
［式中、
ＲｃおよびＲｄは独立して直鎖状または分岐状のアルキル基またはハロゲンであり、好ましくはメチル、エチル、プロピル、イソプロピル、ブチル、イソブチル、ｔｅｒｔ−ブチル、ペンチル、ネオペンチル、ヘキシル、テキシル、またはＣｌ、さらに好ましくはメチル、Ｃｌおよび特に好ましくはＣｌであり、
−ｎはそれぞれのＲと無関係に０〜３の自然数であって、ｎ＝０の場合、基は水素である］。
【００７８】
好ましい実施態様において、Ｒｃおよび／またはＲｄはＣｌであって、かつアミノ官能性を有する炭素原子に関してｏおよび／またはｐ位にあり、例えば、ジ−オルトクロロナフタリノ、ジ−オルト、モノ−パラ−クロロナフタリノおよびモノ−オルト−ナフタリノである。さらに、好ましい実施態様において、ＲｃおよびＲｄはそれぞれ、好ましくは窒素官能性を有する炭素原子に関してメタ位にあるｔｅｒｔ−ブチル基である。  
【００７９】
特に好ましい実施態様において、すべての環においてｎ＝０であるのですべてのＲｃおよびＲｄ＝Ｈである。
【００８０】
さらに使用可能な青色着色剤には、
「Ｍａｃｒｏｌｅｘ  Ｂｌｕｅ  ３Ｒ  Ｇｒａｎ」という名称で入手可能な構造（５）の着色剤、
【化５】
2019535559.tif 000007
および／または「Ｍａｃｒｏｌｅｘ  Ｂｌｕｅ  ＲＲ」という名称で入手可能な構造（６）の着色剤
【化６】
2019535559.tif 000008
が含まれる。
【００８１】
使用される赤色着色剤は、ＣＡＳ  Ｎｏ．８１−３９−０を有する「Ｍａｃｒｏｌｅｘ  Ｒｅｄ  ５Ｂ」という名称で入手可能な構造（７）の着色剤が好ましい。
【化７】
2019535559.tif 000009
【００８２】
またＣＡＳ  Ｎｏ．７１９０２−１７−５を有する構造（８）および／またはＣＡＳ  Ｎｏ．８９１０６−９４−５を有する構造（９）の着色剤を使用することも可能である。
【化８】
2019535559.tif 000010
【００８３】
使用するバイオレット色着色剤は、好ましくはＣＡＳ番号６１９５１−８９−１を有する構造（１０）、ＣＡＳ番号８１−４８−１を有するＬａｎｘｅｓｓ  ＡＧ製の「Ｍａｃｒｏｌｅｘ  Ｖｉｏｌｅｔ  Ｂ」という名称で入手可能な構造（１１）および／または「Ａｍａｐｌａｓｔ  Ｖｉｏｌｅｔ  ＰＫ」という名称で入手可能な構造  （１２ａ／１２ｂ）の着色剤である。
【化９】
2019535559.tif 000011
［式中、ＲはＨおよびｐ−メチルフェニルアミン基からなる群から選択され、好ましくはＲ＝Ｈである］
【化１０】
2019535559.tif 000012
［式中、
−ＲａおよびＲｂは独立して直鎖状または分岐状のアルキル基またはハロゲン、好ましくはメチル、エチル、プロピル、イソプロピル、ブチル、イソブチル、ｔｅｒｔ−ブチル、ペンチル、ネオペンチル、ヘキシル、テキシルまたはＣｌ、さらに好ましくはメチル、Ｃｌであり、より好ましくはＣｌであり、
−ｎはそれぞれのＲと無関係に０〜３の自然数であり、ｎ＝０の場合、基は水素である。］
【００８４】
好ましい実施態様において、Ｒａおよび／またはＲｂはＣｌであって、かつアミノ官能性を有する炭素原子に関してｏおよび／またはｐ位にあり、例えば、ジ−オルトクロロナフタリノ、ジ−オルト、モノ−パラ−クロロナフタリノおよびモノ−オルト−ナフタリノである。さらに、好ましい実施態様において、ＲａおよびＲｂはそれぞれ、好ましくは窒素官能性を有する炭素原子に関してメタ位にあるｔｅｒｔ−ブチル基である。
【００８５】
特に好ましい実施態様において、すべての環においてｎ＝０であるのですべてのＲａおよびＲｂ＝Ｈである。
【００８６】
また、「Ｍａｃｒｏｌｅｘ  ＲｅｄＶｉｏｌｅｔ  Ｒ」という名称で、ＣＡＳ  Ｎｏ．６４０８−７２−６で入手可能な構造（１３）に一致する着色剤を使用することも可能である。
【化１１】
2019535559.tif 000013
【００８７】
使用する黄色着色剤は、好ましくはＣＡＳ番号４７０２−９０−３を有する「Ｍａｃｒｏｌｅｘ  Ｙｅｌｌｏｗ  ３Ｇ」という名称で入手可能な構造（１４）、および／またはＣＡＳ番号６９２５−６９−５を有する「Ｍａｃｒｏｌｅｘ  Ｏｒａｎｇｅ  ３Ｇ」という名称で入手可能な構造（１５）、特に（１５ａ）の着色剤である。
【化１２】
2019535559.tif 000014
［式中、Ｒ３は好ましくはＨまたはハロゲンであり、特に好ましくはＨまたはＣｌであり、より好ましくは
【化１３】
2019535559.tif 000015
である。］
【００８８】
また、好ましくはＣＡＳ番号１３６７６−９１−０を有する「Ｏｒａｃｅｔ  Ｙｅｌｌｏｗ  １８０」という名称で入手可能な構造（１６）、ＣＡＳ番号３０１２５−４７−４を有する構造（１７）および／またはＣＡＳ番号６６９００５−９４−１を有する「Ｏｒａｃｅｔ  Ｏｒａｎｇｅ  ２２０；Ｓｏｌｖｅｎｔ  Ｏｒａｎｇｅ  １１６」という名称で入手可能な構造（１８）の着色剤を使用することも可能である。
【化１４】
2019535559.tif 000016
【００８９】
基材層ｂの組成物の着色剤は、専ら着色剤（１）〜（１８）から選択されることが好ましい。  
【００９０】
すべての着色剤の合計は、基材材料の組成物全体に基づいて、好ましくは＞０．０５重量％、好ましくは＞０．０８重量％、さらに好ましくは＞０．９重量％、一層さらに好ましくは＞０．１０重量％、より好ましくは＞０．１１重量％、最も好ましくは＞０．１２重量％である。より好ましくは、組成物はカーボンブラックを含まない。
【００９１】
言及された低い透過率は、例えば、
Ｌａｎｘｅｓｓ  ＡＧ製、カラーインデックスナンバー６１１０２のアントラキノン染料Ｍａｃｒｏｌｅｘ  Ｖｉｏｌｅｔ  ３Ｒ：
【化１５】
2019535559.tif 000017
と、
Ｌａｎｘｅｓｓ  ＡＧ製、カラーインデックスナンバー６１５６５の同じくアントラキノン染料Ｍａｃｒｏｌｅｘ  Ｇｒｅｅｎ  ５Ｂ：
【化１６】
2019535559.tif 000018
との着色剤の組み合わせを、これら２つの着色剤を基材層の材料の組成物全体に基づいてそれぞれ０．１重量％で含む組成物に見出される。
【００９２】
基材材料用の組成物は加工中に光学特性または機械特性において著しい変化を経ることなく、熱可塑性物に慣習的な温度（即ち、３００℃を超える温度（例えば３５０℃）にて）で加工可能でなければならない。
【００９３】
カーボンブラックはＩＲ領域内で顕著な吸収性を有するものの、本願ではカーボンブラックとＩＲ吸収剤（「カーボンブラック以外のＩＲ吸収剤」）とで区別される。
【００９４】
好ましい基材層ｂはＩＲ透明であり（即ち、基材層ｂは、ポリマー、特にポリカーボネート自体に起因する吸収帯を除けば７８０〜２５００ｎｍの間でさほどの吸収を示さない；即ち、７８０〜２５００ｎｍの間の基材層の平均透過率は、少なくとも１０％、好ましくは少なくとも３０％、より好ましくは少なくとも５０％である）、０．００１重量％未満のカーボンブラック、さらに好ましくは０．０００１重量％未満のカーボンブラックを含有し、好ましくはカーボンブラックを全く含有せず、好ましくは０．００１重量％未満、より好ましくは０．０００１重量％未満のカーボンブラック以外のＩＲ吸収剤を含有し、特にカーボンブラック以外のＩＲ吸収剤を含まない。平均透過率はＩＳＯ  １３４６８−２：２００６に従い測定された透過率の算術平均を意味すると理解される。
【００９５】
この実施態様において、３８０〜７８０ｎｍの範囲内の光透過率（即ち、ＶＩＳ領域内）は、ＤＩＮ  ＩＳＯ  １３４６８−２：２００６（Ｄ６５、１０°）に従い４ｍｍの層厚で測定して１．０％未満、好ましくは０％であり、かつＴＤＳ値はＩＳＯ  １３８３７：２００８に従い４ｍｍの層厚で測定して４０％未満、好ましくは３８％未満である。
【００９６】
本発明によれば、そのようなＩＲ透明基材層、特にポリカーボネートに基づくものの使用が特に好ましい。
【００９７】
カーボンブラック以外のＩＲ吸収剤は、単独でまたは混合物で使用することができるが、例えばタングステン酸塩、特にタングステン酸セシウムまたは亜鉛にドープしたタングステン酸セシウム、ＬａＢ６などのホウ化物、ＡＴＯ（アンチモン酸化スズ）またはＩＴＯ（インジウムスズ酸化物）である。同様に知られているのは、有機ＩＲ吸収剤である。好適なＩＲ吸収有機化合物は、例えばM. Matsuoka, Infrared absorbing dyes, Plenum Press, New York, 1990において物質クラスごとに記載されている。特に好適な例は、フタロシアニン類、ナフタロシアニン類、ぺリレン類、クオテリレン類（Quaterylene）、金属複合体、アゾ染料、アントラキノン類、スクアリン酸誘導体、イミニウム染料（Immoniumfarbstoffe）およびポリメチン類の物質クラスからのものである。これらの中では、フタロシアニン類とナフタロシアニン類が非常に特に好適である。
【００９８】
フタロシアニン類とナフタロシアニン類は熱安定性のために、特に好適なＮＩＲ染料である。改善された熱可塑性物中の可溶性のために、かさ高い側鎖を有するフタロシアニンおよびナフタロシアニンが好適である。
【００９９】
また異なるＮＩＲ吸収剤の混合物も好適である。
【０１００】
代替的に好ましい基材層ｂはカーボンブラックで充填されている。この実施態様において、３８０〜７８０ｎｍの範囲内の光透過率（即ち、ＶＩＳ領域内）は、ＤＩＮ  ＩＳＯ  １３４６８−２：２００６（Ｄ６５、１０°）に従い４ｍｍの層厚で測定して１．０％未満、好ましくは０％であり、かつＴＤＳ値はＩＳＯ  １３８３７：２００８に従い４ｍｍの層厚で測定して１％未満である。ここでの基材層ｂは、好ましくは少なくとも０．０４重量％のカーボンブラック、さらに好ましくは少なくとも０．０８重量％、より好ましくは少なくとも０．１５重量％のカーボンブラックを含有している。
【０１０１】
上述の成分を含む上記ポリマー組成物に由来する三次元の基材層ｂ、同様にシート状層の製造は、組み合わせ、混合、均質化による一般に用いられている組込み法によって達成され、特に均質化は、好ましくはせん断力の働きの下、溶融物中で行われる。この目的のために、熱可塑性ポリマー、好ましくは芳香族ポリカーボネート、およびポリマー成形材料、好ましくはポリカーボネート成形材料のさらなる成分は、一般的な溶融混合装置内で、例えば単軸または双軸押出機または混練機内で、一般的な条件下で溶融物中にて混合、押出し、および粒状化される。添加剤は、計測供給装置または副供給装置(Dosierwaagen oder Seitenfuettereinrichtungen)により顆粒/ペレットとして別々に計測流入しても、あるいは計測流入ポンプを用いて溶融物として上昇した温度にて好適な場所で押出機の固体輸送領域（solids conveing region）へまたはポリマー溶融物へと計測流入しても、どちらでもよい。また顆粒またはペレットの形状のマスターバッチを他の粒子状化合物と組み合わせてプレミックスを得て、次に計測流入ホッパーまたは副供給装置によって押出機の固体輸送領域または押出機内のポリマー溶融物へ一緒に供給してもよい。化合装置は好ましくは二軸押出機、特に好ましくは同時回転スクリューを有する二軸押出機であって、好ましくは２０〜４４、特に好ましくは２８〜４０のスクリュー長さ／直径比を有している二軸押出機である。そのような二軸押出機は溶融域および混合域または溶融と混合の混合域を備え、場合により脱気域を備え、そこで絶対圧ｐとして、好ましくは８００ｍｂａｒ以下、より好ましくは５００ｍｂａｒ以下、特に好ましくは２００ｍｂａｒ以下が設定される。押出機中の混合組成物の平均滞留時間は、好ましくは１２０秒以下、より好ましくは８０秒以下、より好ましくは６０秒以下に制限される。好ましい実施態様において、押出機の出口でのポリマーの溶融物／ポリマーアロイの溶融物の温度は２００℃〜４００℃である。
【０１０２】
押出しに加えて、基材層ｂに使用される組成物は、熱間圧縮成形、紡糸、ブロー成形、熱成形または射出成形によって基材層ｂに改造してもよい。ここでは射出成形または注入圧縮成形が好ましい。
【０１０３】
射出成形プロセスは当業者に公知であり、例えば「Handbuch SpritzgieBen」［射出成型ハンドブック］、Friedrich Johannnaber/Walter Michaeli, Munich; Vienna: Hanser, 2001, ISBN 3-446-15632-1または「Anleitung zum Bau von SpritzgieBwerkzeugen」［射出成形金型の構造の入門書］, Menges/Michaeli/Mohren, Munich; Vienna: Hanser, 1999, ISBN 3-446-21258-2に記載されている。
【０１０４】
ここでの射出成形は、多成分射出成形および注入圧縮成形プロセスを含むすべての射出成形プロセスを包含する。
【０１０５】
注入圧縮成形プロセスは、注入および／または固化手順が金型プレートの移動を含んでいる点で従来の射出成形プロセスとは異なる。既知の注入圧縮成形プロセスでは、金型プレートは、注入手順の前に既にわずかに開けることで後続の固化の間に生じる収縮を相殺し、かつ必要な射出圧を下げる。したがって、あらかじめ拡大した孔は、注入手順の初めに既に存在している。金型のフラッシュ面は、金型プレートが少し開かれた場合でさえもあらかじめ拡大した孔が依然として十分に漏れない（Dichtigkeit）ことを確保する。プラスチック材料はこのあらかじめ拡大した孔に注入し、金型が閉位置に向かって移動するにつれ同時に／続けて圧縮される。特に、長いフロー経路を有する表面積の大きい金型および薄壁の金型の生産において、より複雑な注入圧縮成形技術が好ましく、またはそれが必須である場合もある。大型の金型で必要とされる注入圧の低下はこのようにしか達成されない。更に注入圧縮成形によって高注入圧に起因する射出成形部品の応力歪み／反りを回避することができる。
【０１０６】
基材層ｂの厚さは、好ましくは１．０ｍｍ〜７．０ｍｍ、さらに好ましくは２．０ｍｍ〜６．０ｍｍ、より好ましくは３．０ｍｍ〜５．５ｍｍである。
【０１０７】
層ｂの厚さは、好ましくはマイクロメータカリパスによって決定される。
【０１０８】
層ｃ
層ｂと同様に、熱可塑性物の追加的な層ｃが存在してもよい。
【０１０９】
任意の層ｃに好適な熱可塑性物は、好ましくは芳香族ポリカーボネート、コポリカーボネート、ポリエステルカーボネート、ポリスチレン、スチレンコポリマー、ポリエチレンテレフタレート（ＰＥＴ）、ＰＥＴ−シクロヘキサンジメタノールコポリマー（ＰＥＴＧ）、ポリエチレンナフタレート（ＰＥＮ）、ポリブチレンテレフタレート（ＰＢＴ）などの芳香族ポリエステル、ポリプロピレンまたはポリエチレンなどの脂肪族のポリオレフィン、環状ポリオレフィン、ポリ−もしくはコポリアクリレートまたはポリ−もしくはコポリメタクリレート、例えば、ポリ−もしくはコポリメチルメタクリレート（ＰＭＭＡなど）、ならびにスチレンとのコポリマー、例えば、透明ポリスチレン−アクリロニトリル（ＰＳＡＮ）、熱可塑性ポリウレタン樹脂、環状オレフィンに基づくポリマー（例えばＴＯＰＡＳ（商標）、Ｔｉｃｏｎａ製市販品）、オレフィン系コポリマーまたはグラフトコポリマーとのポリカーボネートブレンド、例えばスチレン／アクリロニトリルコポリマーである。
【０１１０】
特に好ましいのはＰＭＭＡ、ＰＥＴ、ＰＥＮ、ＰＥＴＧ、ポリカーボネート、コポリカーボネートまたはポリエステルカーボネートである。ＰＭＭＡ、ＰＥＴまたはＰＥＮが非常に特に好ましい。上述のポリマーは、単独でまたは混合して使用してもよい。
【０１１１】
層ｃの厚さは６００μｍ以下、好ましくは５００μｍ以下である。また層ｃは一連の２つ以上の層でもよく、その合計厚は言及された限度を超過しないものとする。
【０１１２】
熱可塑性層ｃの好ましい膜厚は１０μｍ〜５００μｍである。特に好ましい膜厚は２０μｍ〜２５０μｍである。非常に特に好ましいのは、金属層ｄを適用するためのキャリア材料としての２５μｍ〜１２５μｍ厚膜であり、その理由としては、層ｃを金属層ｄと一緒に基材層ｂに適用することが特に好ましいためである。金属層ｄと層ｃの組み合わせは好ましくはキャリア材料としての、特にポリエステルに基づく、最も好ましくはポリエチレンテレフタレートに基づく熱可塑性材の層ｃに適用された金属層である。
【０１１３】
層ｃは当業者に知られた方法によって層ｂに適用してもよい。特に、多成分射出成形または接着が好適である。  
【０１１４】
層ｃの層厚は、例えば、膜厚計測器を用いることによるか、または材料コントラストにより厚さを検出するために(ueber Materialkontrast die Dicke erfasst werden)、層の断面試料作製法および顕微鏡検出（光学顕微鏡法または走査電子顕微鏡法による）によって検出することができる。
【０１１５】
金属層ｄ
金属層ｄは車室方向に向ける予定である基材層ｂ側に配置される。車体部品としての屋根モジュールまたは屋根モジュールの部分においてはこれが下側である。金属層は、基材層ｂを完全に覆うか、または少なくとも多層品の、車体部品の端部域におけるブラックエッジもしくはフレームの構成要素によって覆われていない部分を完全に覆う。
【０１１６】
熱管理に対しての有利な効果と同様に、太陽から見て外方に向けて基材層ｂ側に金属層を位置することは、金属層が風化による影響から保護されるという利点を有する。
【０１１７】
最も単純な場合において、金属層は鏡層に類似した完全に反射性の構造を有している。金属層を適用するための関連する真空法（特にスパッタリング法）と同様に考慮し得る他の方法は亜鉛めっき法および湿式化学堆積法である。
【０１１８】
それら方法は例えば「Vakuumbeschichtung Bd.1 bis 5」［真空コーティング第１巻〜第５巻］, H. Frey, VDI-Verlag Dusseldorf 1995または「Oberflachen- und Dunnschicht-Technologie」［表面および薄膜技術］第一部、R.A. Haefer, Springer Verlag 1987において具体的に記載されている。
【０１１９】
より良好な金属接着を達成するためおよび基材表面を清潔にするために、被覆表面は、通常プラズマ前処理に供する。プラズマ前処理は、いくつかの状況下でポリマーの表面特性を変更することができる。これらの方法は、例えばFriedrichら「Metallized plastics 5&6: Fundamental and applied aspects」およびH. Gruenwaldら「Surface and Coatings Technology, 111 (1999), 287-296」に記載されている。
【０１２０】
金属層は、Ａｇ、Ａｌ、Ａｕ、Ｐｔ、Ｆｅ、Ｃｒ、Ｓｎ、Ｉｎ、Ｔｉ、Ｐｄ、Ｎｂ、Ｃｕ、Ｖ、ステンレス鋼またはそれらの合金から選択された少なくとも一種の元素を好ましくは含有している。層は、好ましくはアルミニウム層、銀層または銅層であり、最も好ましくは銀層である。金属層は、保護層または犠牲層としての金属の均質な堆積かつ／または金属の保護を可能にする１つ以上の金属酸化物膜または金属窒化物層によって片側または両側に接着することが好ましい。本発明によれば、これらの層は、実際の金属層の一部を形成しない。好適な酸化物および／または窒化物は、特に酸化アルミニウム、二酸化チタン、シリコン酸化物ＳｉＯｘ、タンタル五酸化物Ｔａ２Ｏ５、酸化ジルコニウム、二酸化ジルコニウム、酸化ニオブ、酸化ハフニウム、亜鉛スズ酸化物、インジウムスズ酸化物、アルミニウム酸化亜鉛、窒化ケイ素、窒化ホウ素または窒化チタンである。しかしながら、これらの層は、金属層の一部を形成せず、層ｃとｄの間に配置されるか、あるいは車体部品の下側（即ち、太陽から遠い金属層ｄ側）に配置される。
【０１２１】
また金属層は２つ以上の金属層ｄ’、ｄ’’を備えていてもよく、それらの厚さを合計すると金属層ｄの合計厚となる。これらは、金属酸化膜／窒化物層と層順を形成してもよい。
【０１２２】
一実施態様において、本発明に従い好適な金属層ｄは、場合により金属層の一部を形成しない、金属酸化物または金属窒化物などの誘電材料の２つのコーティングの間に配置された金属層、特に銀またはアルミニウムの金属層からなる。そのような構造は、場合により磁気援用陰極原子化法または蒸気堆積法などの通常の真空法によって実行される一連の堆積操作によって製造される。また銀の酸化を防止するために、銀層のどちらか片側に２つの極薄金属層を適用することも可能であり、その下側の層は接着層または核形成層となり、外側層は犠牲層となり、誘電層が上にくる場合、酸素の存在下で反応性陰極原子化法または反応性蒸気堆積法によって適用される酸化物からなる。
【０１２３】
基材層上の金属または合金および／または酸化物に対応する順序の一例は、基材／酸化スズ／ＮｉＣｒ／銀／ＮｉＣｒ／酸化スズである。
【０１２４】
さらなる例は、基材／酸化スズ／銀／銅／酸化スズである。
【０１２５】
さらなる層順は「基材／酸化スズ／酸化亜鉛／酸化チタン／（インジウムスズ酸化物または酸化ビスマス）／（銀または５重量％〜１０重量％の銅を含有している銀の合金、および／またはチタンもしくはステンレス鋼（例えば３１６））／酸化スズ／酸化亜鉛／酸化チタン／インジウムスズ酸化物または酸化ビスマス」である。
【０１２６】
さらなる層順は、基材/酸化亜鉛/ニオブ/銀/ニオブ/酸化亜鉛/窒化ケイ素であり、またはこの順序のさらなる組み合わせである。
【０１２７】
好適な層順は基材で始まり、酸化チタン、酸化スズ、Ｓｉ３Ｎ４または酸化亜鉛（スパッタリング層）などの２０ｎｍ〜５０ｎｍ厚の誘電体層が続く。屈折率は２．０〜２．５が好ましい。３番目の層は、ニッケル−クロム合金、ニッケルクロム窒化物（ＮｉＣｒＮｘ）またはチタンの薄いバリア層（０．５〜１．５ｎｍ）または結合層／接合層である。いくつかの適用では、この層も省略される。４番目の層は、特に厚さが約６〜２０ｎｍである銀層からなり、これは透明である。５番目の層は、ニッケル−クロム合金、ＮｉＣｒＮｘまたはチタンの保護層または犠牲層である。チタン層は場合により酸化されていてもよい。６番目の層は防御層または保護層（eine Schutz oder Passivierungsschicht）であり、典型的には窒化ケイ素（Ｓｉ３Ｎ４）、酸化スズまたは酸化チタンからなり、特に２５〜４５ｎｍの厚さからなる。薄層はすべてスパッタリング法または反応性スパッタリングによって適用される。
【０１２８】
金属酸化物層または金属窒化物層が多層品の外側のより低い層を形成する場合、金属酸化物層自体が犠牲層としての役割を果たすために多層品は好ましくは保護層ｅを一切含まない。
【０１２９】
上述の層構造に様々な変更を試みてもよい。例えば、２つの銀の層を使用してもよいし、または異なる層厚を使用してもよい。このようにすると様々な視覚効果を達成することが可能である（例えばダークグレー色または鏡効果またはブロンズのような印象）。  
【０１３０】
金属層ｄの合計厚は、４０ｎｍ〜５００μｍ、好ましくは５０ｎｍ〜１０μｍ、さらに好ましくは６５ｎｍ〜１０００ｎｍ、最も好ましくは７０ｎｍ〜２００ｎｍである。ＩＳＯ  １３８３７：２００８に従い決定した多層品のＴＤＳ値は１重量％未満が好ましい。
【０１３１】
金属層がアルミニウム層または場合により保護層としての酸化物層または窒化物層によって中断されている複数のアルミニウム層の組み合わせである場合、金属層の合計厚は、酸化物層または窒化物層を除いて、好ましくは少なくとも７０ｎｍである。好ましい最小厚は、銀には１２０ｎｍであり、チタンには１４５ｎｍであり、クロムには１５０ｎｍであり、金には１７５ｎｍであり、銅には１８５ｎｍである。
【０１３２】
層ｄの層厚は、表面抵抗測定によって、または材料コントラストにより厚さを検出するために(ueber Materialkontrast die Dicke erfasst werden)、層の断面試料作製法および顕微鏡検出（光学顕微鏡法または走査電子顕微鏡法による）によって検出することができる。
【０１３３】
任意の保護層ｅ
保護層ｅは１つ以上の層ｅ’、ｅ’’等からなってもよいが、金属層またはその下の金属様層を外的影響から保護する（即ち、腐食あるいは洗剤、傷等の外的影響からそれらを保護する）保護層を意味し、金属酸化物または金属窒化物層ではない。そのような保護層は、ＰＥＣＶＤ（プラズマ援用化学気相堆積）法またはプラズマ重合法で適用してもよい。この場合、低沸点の前駆体（特にシロキサンに基づく前駆体）は、プラズマへと蒸発し、それ故に活性化するのでフィルムを形成することができる。ここでの典型的な物質は、ヘキサメチルジシロキサン（ＨＭＤＳＯ）、テトラメチルジシロキサン、デカメチルシクロペンタシロキサン、オクタメチルシクロテトラシロキサン、およびトリメトキシメチルシランであり、特に好ましいのはヘキサメチルジシロキサンである。
【０１３４】
好ましくは層ｅはシロキサン含有層であり、さらに好ましくはヘキサメチルジシロキサン含有層、より好ましくはヘキサメチルジシロキサンを含有しているプラズマポリマー層である。
【０１３５】
一実施態様において保護層ｅは、導電層から、例えばＩＴＯ含有層から形成され；ここでの層は、好ましくは５０重量％を超えるＩＴＯを含有している。さらに有用な導電層は、硫化亜鉛、塩化銀、セレン化亜鉛、およびテルル化カドミウム物のものである。
【０１３６】
保護層ｅの合計厚は、５０ｎｍ以下、好ましくは５０ｎｍ未満、最も好ましくは３５ｎｍ未満である。好ましくは、金属層は、酸化または他の損傷から保護するために、１つ以上のさらなるｅ’、ｅ’’等を備え、それらは保護層ｅを形成する。
【０１３７】
保護層ｅは好ましくは金属を一切含有していない。保護層ｅは、保護層ａのように引っ掻き耐性コーティングであってもよい。
【０１３８】
好ましくは、保護層ｅ、あるいは保護層ｅが存在しない場合（金および／または白金の金属層の場合には好ましい実施態様である）金属層ｄの後にはそれ以上の層は一切続かない。最も好ましくは、本発明の車体部品の多層品は層ａ、ｂ、場合によりｃ、ｄ、場合によりｅおよび存在している任意の接着層以外の層を一切備えていない。 
【０１３９】
接着層のために、例えば層ｂとｃを接着するために使用する接着剤は、好ましくはいわゆるＰＳＡ（感圧接着剤）である。ＰＳＡは室温でさえも永久に粘着性があり、他の表面に対して固有の接着性を有する接着剤を意味すると理解される。この接着性は弱い圧力、例えば指の力により発揮され得るような圧力の発揮ですぐに発生する。
【０１４０】
ＰＳＡについての化合物クラスは、例えばアクリレート、ポリウレタン、ポリアルファオレフィン、シリコーンまたは粘着性の天然もしくは合成ゴムである。
【０１４１】
さらに、米国特許番号７，３７１，４６４Ｂ２（Shermanら）に記載されているように、接着剤として粘着性ＯＴＰを使用することも可能である。
【０１４２】
さらに好ましい接着剤は「ノンシリコーン系感圧接着剤」であり、これらはとりわけ発明の名称が「尿素系感圧性接着剤」であるＷＯ２００９／０８５６６２Ａ２、および発明の名称が「ウレタン系感圧接着剤」であるＵＳ２０１２／０１００３２６Ａ１に記載されている。
【０１４３】
本発明の文脈において、視覚的に透明な感圧アクリル系接着剤のクラスからの接着剤が好ましい。市販のアクリル系接着剤は、３Ｍ製のＬａｍｉｎａｔｉｎｇ  Ａｄｈｅｓｉｖｅ  ８１４１またはＬａｍｉｎａｔｉｎｇ  Ａｄｈｅｓｉｖｅ  ８１７１、８１７２および８１７３Ｄである。
【０１４４】
接着剤組成物は、例えば感圧接着剤、熱硬化性接着剤、ホットメルト接着剤またはこれらの組み合わせでもよい。
【０１４５】
層ｅの層厚は、例えば表面形状測定機（Stufenabtaster）（例えば、Ｔｅｎｃｏｒ  Ｉｎｓｔｒｕｍｅｎｔｓ製ＫＬＡ  Ｔｅｎｃｏｒ  Ａｌｐｈａ−Ｓｔｅｐ  ５００  Ｓｕｒｆａｃｅ  Ｐｒｏｆｉｌｅｒ）を用いてか、または材料コントラストにより厚さを検出するために(ueber Materialkontrast die Dicke erfasst werden)、層の断面試料作製法および材料対比により層厚の顕微鏡検出（光学顕微鏡法または走査電子顕微鏡法による）によって検出してもよい。 
【０１４６】
記載された層と同様に、多層品は、場合により一切金属を含有していない１つ以上のさらなる機能性、接着性または保護性の層を備えていてもよい。 
【０１４７】
特に、本発明の車体部品の多層品はブラックエッジ／補強フレーム要素を有していてもよい。ブラックエッジは、好ましくはポリマーブレンド、より好ましくはポリカーボネートブレンドから製造され、特に主要に存在する成分としてのポリカーボネートを含む不透明な層である。そのような不透明な層は、広い範囲にわたって層ａ）〜ｅ）を備える上記層構造と直接接触している。ブラックエッジは、外側層の順序ａ）〜ｅ）であるか、または層ａ）とｂ）、もしくはｄ）とｅ）の間のいずれかである。
【０１４８】
この不透明な材料が、基材層ｂおよび／またはそこに直接または間接的に連結したさらなる層あるいは多層構造全体を完全にまたは端部において部分的に備える／囲む場合が好ましい。不透明な材料が形状と一致する場合、材料の遷移は好ましくは端部において行われ、発生するあらゆる不均一性が隠される。すべての場合において、基材層ｂは不透明層の上に位置するか、または不透明層が基材層ｂの上に位置する領域がある。ここで「上に位置する」とは個々の層の連結面に対して直角に多層品を見た場合の層の重なり合いを意味している。不透明層は基材層ｂと直接接触してもよいが、必ずそうである必要はなく、その理由としてはさらなる層、例えば層ｅの後ろに配置されるかもしれないためである。
【０１４９】
ブラックエッジまたは補強フレーム要素の製造に好適な材料は、フィラー／補強材を含有している熱可塑性材の使用、特にそのような添加剤を有するプラスチックブレンドの使用である。ポリカーボネートおよび少なくとも１種の他の熱可塑性物を含有しているブレンドが本文脈において好ましい。
【０１５０】
使用するフィラーおよび補強材は繊維室、層状、管状、細長状または球状、または微粒子でもよい。本発明の文脈において好適なフィラーおよび補強材の例には、タルク、珪灰石、雲母、カオリン、珪藻土、硫酸カルシウム、炭酸カルシウム、硫酸バリウム、ガラス繊維、ガラス球、セラミック球、中空ガラス球、中空セラミック球、ガラス綿、鉱滓綿、炭素繊維およびカーボンナノチューブが挙げられる。好ましいフィラーは組成物の等方性の収縮を引き起こすフィラーである。
【０１５１】
タルクおよびガラス短繊維の使用が本発明の文脈において特に好ましい。
【０１５２】
ガラス球、セラミック球、中空ガラス球、中空セラミック球は、前記表面の引っ掻き耐性を増加させる場合がある。
【０１５３】
基材層ｂの組成物において、フィラーおよび／または補強材が存在する場合、その割合は、好ましくは５重量％〜４０重量％、好ましくは７重量％〜３０重量％、より好ましくは８重量％〜２５重量％であって、この重量の数字は基材層ｂの組成物全体に基づくものである。
【０１５４】
本発明の好ましい車体部品は、
ａ）場合により、保護層ａ、
ｂ）ＤＩＮＩＳＯ１３４６８−２：２００６（Ｄ６５、１０°）に従い層厚４ｍｍで決定された３８０〜７８０ｎｍの範囲における光透過率として１．０％未満および
層厚４ｍｍでＩＳＯ１３８３７：２００８に従い決定されたエネルギー透過率ＴＤＳとして４０％未満
を有している熱可塑性ポリマー、好ましくは芳香族ポリカーボネートに基づく、厚さが１．０〜７．０ｍｍである基材層ｂであって、
基材層の組成物が＞０．０８重量％の着色剤を含む、基材層ｂ
ｃ）場合により、６００μｍの最大厚を有する熱可塑性ポリマーに基づくさらなる層ｃ、
ｄ）４０ｎｍ〜５００μｍの厚さを有している、Ａｇ、Ａｌ、Ａｕ、Ｐｔ、Ｆｅ、Ｃｒ、Ｓｎ、Ｉｎ、Ｔｉ、Ｐｄ、Ｎｂ、Ｃｕ、Ｖ、ステンレス鋼またはそれらの合金から選択される少なくとも１種の元素を含んでなる金属層ｄ、および
ｅ）場合により、保護層ｅ、
をこの順序で備えてなる、多層品を備えてなり、
この金属層ｄは、車両の内部方向に向く予定の多層品側に配置され、かつ保護層ｅを含む層ｄから続く層は５０ｎｍ以下の合計厚を有しているものである。 
【０１５５】
この車体部品の特に好ましい実施態様は、個々の特性について「好ましい」、「さらに好ましい」等として強調されている変形から明白である。
【０１５６】
記載された不透明多層品を備える本発明の車体部品は、インフラ用途または地上車両用、水上車両用、および飛行体用の移動手段用途に適していて、そこで太陽熱管理用に、好ましくは屋根モジュールまたは屋根モジュールの部分として使用することができる。それらが各々の内部（たとえば、客室）を太陽放射による加熱から保護することが本発明の車体部品の特徴である。
【０１５７】
本発明の車体部品は熱放射からの保護（特に太陽放射からの保護）が重要である場所であればどこでも使用することができる。原則として、そのような構成部品は代わりに工業的に産生された熱源からの放射からの保護が目的である労働衛生において使用してもよい。
【０１５８】
したがって本発明は、特に、自動車および鉄道、水上車両、および飛行体、特に本発明の車体部品からなるかまたは車体部品を備えてなる自動車で使用するための、屋根または屋根モジュール、遮光板、ライニング（Verkleidungen）、フレーム、特に屋根または屋根モジュールを提供する。
【０１５９】
車両の組み立てにおいて、不透明な多層品を備えるか、または不透明な多層品からなる物車体部品は金属またはプラスチックからなる任意の所望のキャリアシステムに適用してもよい。これは、特殊な粘着システム、例えばポリウレタン系粘着システムによって達成し得る。
【０１６０】
例えば上述の多層品からなる屋根モジュールのような大面積のシステムは、好ましくは場合により層ｅを伴った裏面（即ち層ｄ）は視認できない。この場合、上述のキャリアシステムと同様に、それぞれのモジュールのライニングのために、綿、ＰＵフォームなどのライニング材も使用する。この種のライニングは、多層品の効果を害さないように層ｄとライニング材との間に数ｍｍの隙間が残るように搭載される。そのため、層ｄと任意の層ｅは広い範囲にわたって上述の材料に接着していてはならない。
【０１６１】
図１は、本発明（例えば）の車体部品、例えば屋根モジュールの部分、特に太陽により放射された放射線が起こりやすい自動車の屋根モジュールの部分を示す図である。多層品に当たった放射線は、スペクトルのＶＩＳ領域（即ち約３８０ｎｍ〜７８０ｎｍ）からの放射およびＩＲ放射からなる。多層品は引っ掻き耐性コーティング（保護層ａ）、基材層ｂ、金属層ｄ、および金属層ｄの腐食から保護するための保護層ｅを備える。金属層ｄは、放射源（屋根モジュールの場合の太陽）から基材層ｂとは反対側にあり、これで遮蔽が達成される。
【図面の簡単な説明】
【０１６２】
【図１】
【図２】
【実施例】
【０１６３】
以下に実施例を参照して本発明の詳細が続き、ここに記載された測定法は、反対の記載がない限り本発明の記載におけるすべての対応するパラメーターに使用される。
【０１６４】
基材１：３００℃および負荷１．２ｋｇ（ＩＳＯ  １１３３−１：２０１２−０３による）で測定した約１２ｃｍ３／（１０分）のＭＶＲを有する、ビスフェノールＡに基づく、末端がフェノールであるＣｏｖｅｓｔｒｏ  Ｄｅｕｔｓｃｈｌａｎｄ  ＡＧ製ポリカーボネート。材料はＬａｎｘｅｓｓ  ＡＧ製の０．１重量％のＭａｃｒｏｌｅｘ  Ｇｒｅｅｎ  ５Ｂ（１，４−ビス（トリルアミノ）アントラキノン；アントラキノン染料；溶剤グリーン３；カラーインデックス６１５６５）および０．１重量％のＬａｎｘｅｓｓ  ＡＧ製のＭａｃｒｏｌｅｘ  Ｖｉｏｌｅｔ  ３Ｒ（アントラキノン染料；溶剤バイオレット３６；カラーインデックスＮｏ．６１１０２）を含有している。ポリカーボネートは、約０％のスペクトルのＶＩＳ範囲（３８０〜７８０ｎｍ）において光透過性を有している。
基材２：３００℃および負荷１．２ｋｇ（ＩＳＯ  １１３３−１：２０１２−０３による）で測定した約１２ｃｍ３／（１０分）のＭＶＲを有するＣｏｖｅｓｔｒｏ  Ｄｅｕｔｓｃｈｌａｎｄ  ＡＧ製のポリカーボネート；ビスフェノールＡに基づき、末端がフェノールである。上記材料は、０．１６重量％でカーボンブラックを含み、０％のスペクトルのＶＩＳ範囲（３８０〜７８０ｎｍ）において光透過性を有している。
基材３：３００℃および負荷１．２ｋｇ（ＩＳＯ  １１３３−１：２０１２−０３による）で測定した約１２ｃｍ３／（１０分）のＭＶＲを有するＣｏｖｅｓｔｒｏ  Ｄｅｕｔｓｃｈｌａｎｄ  ＡＧ製の透明ポリカーボネートシート。
シートは射出成形法により製造し、厚さは４ｍｍであった。
基材４：Ｅｖｏｎｉｋ  ＧｍｂＨ製押出しＰＭＭＡシート、Ｐｌｅｘｉｇｌａｓ  ＸＴ、色：ブラック９Ｎ８７０ＧＴ、シート厚：３ｍｍ。
基材５：Ｅｖｏｎｉｋ  ＧｍｂＨ製注型ＰＭＭＡシート、Ｐｌｅｘｉｇｌａｓ  ＧＳ、色：ブラック９Ｃ２０ＧＴ、シート厚：３ｍｍ、ＩＲ透明。
【０１６５】
スペクトルのＶＩＳ領域（３８０〜７８０ｎｍ、透過率ＴＶＩＳ）内の光透過率は、ＤＩＮ  ＩＳＯ  １３４６８−２：２００６（Ｄ６５、１０°、試料シートの層厚：４ｍｍ）に従い測定した。
【０１６６】
層厚４ｍｍでの基材材料の太陽の直接透過率ＴＤＳは、ＩＳＯ  １３８３７：２００８に従い測定した。透過率測定は、光度計球体を備えたＰｅｒｋｉｎ  Ｅｌｍｅｒ  Ｌａｍｂｄａ  ９５０分光測光器を使用して行なった。値はすべて、３２０ｎｍ  から２５００ｎｍを含む波長での測定の間に決定され、ここでΔλは５ｎｍであった。
【０１６７】
平均ＩＲ透過率はＩＳＯ  １３４６８−２：２００６に従い、４ｍｍの層厚で決定される、７８０〜２５００ｎｍの波長域における透過率の算術平均を意味すると理解される。
【０１６８】
【表１】
2019535559.tif 000019
【０１６９】
金属層Ｍ１：
スパッタリング法によって約２００ｎｍの層厚のアルミニウムを適切な基材の上に置いた。
【０１７０】
コーティングシステムは、真空室からなり、その中でサンプルを回転サンプル保持具に配置した。サンプル保持具は約２０ｒｐｍで回転した。それらを真空室に導入する前に試験片をイオン化空気で吹き、埃を取り除いた。その後、試験片を含んだ真空室を排気し、ｐ≦１・１０−５ ｍｂａｒの圧力とした。サンプルはこの減圧下で金属化された。この目的のために、５・１０−３ ｍｂａｒの圧力でアルゴンガスを導入した(eingelassen)。層厚約２００ｎｍのアルミニウムをＤＣマグネトロンを用いて適用した。
【０１７１】
金属層Ｍ２：
Ｍ２は、５０μｍの厚さを有するＰＥＴキャリアフィルム、ならびに銀層と酸化インジウム層の交互の層構造 (Wechselschichtaufbau)を含む金属含有箔であって、交互の層構造の合計厚は１５０ｎｍであった。銀層の合計厚は１８ｎｍであった。金属含有箔は、アクリレート接着剤を用いて基材層ｂの下側に積層された。したがって、金属層はポリカーボネート基材およびＰＥＴキャリアフィルムによって被包化された。
【０１７２】
金属層Ｍ３：
Ｍ３は、５０μｍの厚さを有するＰＥＴキャリアフィルム、ならびに銀層と酸化インジウム層の交互の層構造を含む金属含有箔であって、交互の層構造の合計厚は１５０ｎｍであった。銀層の合計厚は１８ｎｍであった。ＰＥＴキャリアフィルムは、アクリレート接着剤を用いて基材層ｂの下側に積層された。したがって、ＰＥＴキャリアフィルムはポリカーボネート基材および銀層によって被包化され、金属層が最下層を形成した。
【０１７３】
保護層１（保護層ｅ）：
例８および例９において、プラズマ処理によりヘキサメチルジシロキサン（ＨＭＤＳＯ）の耐食層を金属層に適用した。この目的のために、ＨＭＤＳＯを蒸発させ、圧力が約０．０７ｍｂａｒになるまで蒸気を真空室に導入した。その後、プラズマを１０００Ｗにてダイオード配置で点火し、耐食層を１分間適用した。ダイオード配置は、４０ｋＨｚの交流周波数で操作された２つの平行電極からなるものであった。
【０１７４】
保護層２（保護層ａ）：
コーティングは手作業で行われた。保護層を形成するための液体プライマーまたはラッカー溶液は、ここで小部品の上端から始まってシートを横切って縦方向に注がれ、その間にシート上のラッカーの開始点をシート幅の左から右にわたって同時に誘導させた。２３℃での３０分のフラッシュ−オフ時間後に、塗装されたシートはその後６０分間１３０℃にて、クリップから垂直に吊るしながら硬化された。プライマー層を適用した後に、トップコートまたはハードコートを類似の方法で適用し、２３℃での３０分のフラッシュ−オフ時間後に、１３０℃にて６０分間硬化した。
【０１７５】
試験手順：
多層品を熱シミュレータで試験した（試験手順については図２を参照）。熱シミュレータは、幅×高さ×深さ（Ｗ×Ｈ×Ｄ）としての寸法が２２０ｍｍ×３５０ｍｍ×１２０ｍｍである金属容器からなるものであった。壁の厚さは約２ｍｍであった。壁の内部は約２０ｍｍの黒い絶縁層（schwarzer Isolation belegt）で覆われた。同様に基部も厚さ約２０ｍｍの黒い絶縁層からなった。２つの熱電温度計を内部に挿入した。１つ目の熱電温度計は容器の上側端部の約７０ｍｍ下にあったので、多層品または多層品（Ｔ１）から来る放射を直接吸収することができた。下の２つ目の熱電温度計は金属板で覆われ、多層品を介した放射に直接さらされることなく内部の温度を測定した（Ｔ２）。
【０１７６】
それぞれの多層品を金属製容器上に置き、外部の環境およびそれ故にその環境からの対流の影響との直接の接触を防止するために端部をスクリューでとめた。多層品の上側の表面温度も同様に測定した（Ｔ３）。また周囲の温度（Ｔ４）も測定した。
【０１７７】
多層品の上には、４００Ｗの出力で、多層品の表面から４３０ｍｍの距離にて熱シミュレータの上にクオーツ・ハロゲン・ランプが中心に置かれた、放射の不変性を試験するために、試験の開始時と終了時に４００〜８００ｎｍの波長域の放射強度を測定した（センサー：ギガヘルツＲＷ−３７０３−４）。放射強度は１０〜１２ｍＷ／ｃｍ２であった。
【０１７８】
試験法：
測定箇所Ｔ１、Ｔ２、Ｔ３での温度を連続的に測定した。約２時間の試験期間後、温度進行において変化は検出されなかった。記録された測定は、４時間後の温度であった。多層品の表面温度は、各場合においてＩＲ温度計を用いて試験期間の終了時に測定した。
【０１７９】
例１−比較例
熱シミュレータボックスを基材１の４ｍｍ厚の射出成形ポリカーボネートで覆った。内部（Ｔ１およびＴ２）内の温度上昇および表面温度を記録した。
【０１８０】
例２−比較例
熱シミュレータボックスを基材２の４ｍｍ厚の射出成形ポリカーボネートで覆った。内部（Ｔ１およびＴ２）内の温度上昇および表面温度を記録した。  
【０１８１】
例３−比較例
熱シミュレータボックスを、基材１の４ｍｍ厚の層、その下に適用した金属層Ｍ１、金属層に適用した、２〜３μｍの厚さの保護層ｅとしてのラッカー層の形態をとるＰＨＣ  ５８７Ｃ（Ｍｏｍｅｎｔｉｖｅ  Ｐｅｒｆｏｒｍａｎｃｅ  Ｍａｔｅｒｉａｌｓ  Ｉｎｃ．）の保護層からなる多層品で覆った。ラッカー層はフローコート法によって手作業で適用した。コーティングは３０分間、２３℃および相対湿度３３％でフラッシュし、３０分間１２５℃で焼成した。金属層Ｍ１とラッカーは放射線源から離れた側にあった。
【０１８２】
例４−比較例
熱シミュレータボックスは、基材１の４ｍｍ厚の層、その基材層の下に適用した金属層Ｍ１、および金属層の上に適用した、同様に厚さが４ｍｍの基材３のポリカーボネート層からなる層順を有する多層品で覆われた。基材１の層は放射源に向けられた。
【０１８３】
例５−比較例
熱シミュレータボックスは、基材１の４ｍｍ厚の層、その基材層の下に適用した金属層Ｍ１、厚さが３０ｎｍのＨＭＤＳＯの下の保護層、および同様に厚さが４ｍｍの基材３のポリカーボネート層からなる層順を有する多層品で覆われた。基材１の層は放射源に向けられた。
【０１８４】
例６−比較例
熱シミュレータボックスは、基材１の４ｍｍ厚の層およびその基材層の下に適用した金属含有箔Ｍ２からなる層順を有する多層品で覆われ、箔の金属部は基材１方向に向けられ、ＰＥＴ部は基材層とは反対に向けられた。
【０１８５】
例７−比較例
熱シミュレータボックスは、基材１の４ｍｍ厚の層およびその基材層の下に配置した金属含有箔Ｍ３の層順を有する多層品で覆われた。Ｍ３のＰＥＴキャリアフィルムは基材１方向に向けられ、一方で金属層はボックスの内部に向けられた。
【０１８６】
例８−本発明
熱シミュレータボックスは、射出成形された基材２の４ｍｍ厚の層、基材層の下側に適用された金属層Ｍ１、ならびに遮蔽される三次元容積に向けられ、３０ｎｍの厚さを有している、金属層上に配置されたヘキサメチルジシロキサンの保護層（保護層１）からなる多層品で覆われた。金属層Ｍ１および保護層１は、放射源から離れた基材層側であった。
【０１８７】
例９−本発明
熱シミュレータボックスは、基材１の４ｍｍ厚の層、基材層の下側に適用された金属層Ｍ１、および金属層の上に配置され、かつ３０ｎｍの厚さを有している保護層１からなる層順を有する多層品で覆われた。金属層は基材１側にあり、これは放射源とは反対に向けられた。
【０１８８】
例１０−本発明
熱シミュレータボックスは、基材１の４ｍｍ厚の層、基材層の下側に適用された金属層Ｍ１、および金属層の上に配置され、かつ３０ｎｍの厚さを有している保護層１からなる層順を有する多層品で覆われた。金属層は基材１側にあり、これは放射源とは反対を向いていた。基材層１はコーティングされていない上側に保護層２（保護層ａ）が設けられた。
【０１８９】
例１１−比較例
熱シミュレータボックスは、３ｍｍ厚の基材５の層順を有している多層品で覆われた。
【０１９０】
例１２−比較例
熱シミュレータボックスは、３ｍｍ厚の基材４の層順を有している多層品で覆われた。
【０１９１】
例１３−本発明
熱シミュレータボックスは、３ｍｍ厚の基材５、基材層の下側に適用された金属層Ｍ１、ならびに遮蔽される三次元容積に向けられ、３０ｎｍの厚さを有している、金属層上に配置されたヘキサメチルジシロキサンの保護層（保護層１）からなる層順を有する多層品で覆われ、保護層１は放射源から遠い基材層側であった。
【０１９２】
例１４−本発明
熱シミュレータボックスは、３ｍｍ厚の基材４、基材層の下側に適用された金属層Ｍ１、ならびに遮蔽される三次元容積に向けられ、３０ｎｍの厚さを有している、金属層上に配置されたヘキサメチルジシロキサンの保護層（保護層１）からなる層順を有する多層品で覆われた。金属層Ｍ１は放射源から遠い基材層側であった。
【０１９３】
【表２】
2019535559.tif 000020
【０１９４】
特別な配置での特定のポリカーボネートと特定の金属層からなる車体部品のための本発明の層構造は、驚くべきことに、比較で使用した多層品よりも、多層品の直下にておよび「陰」の中の両方で低い内部温度を示し、本発明の多層品の場合により低い温度が測定された。
【０１９５】
比較例３、４、５、６および７は、金属層の導入が効果的に内部温度を下げることができることを示し；換言すると、金属層を一切含有していなかった例１および２と比較してより低い内部温度を達成することが可能であった。しかしながら驚くべきことに、金属層の配置および金属層の種類も重要である。本発明の例８および９において、例３〜７と比較して金属層を特別に配置することで一層低い温度が達成可能であった。金属層の厚さがちょうど１８ｎｍであった例７では、すべての金属層が内部温度を明確に下げることができるとは限らないことが示された。したがって、本発明の金属層および配置での本発明の例８および９はより低い内部温度を有していた。驚くべきことに、基材の透過性も役割を果たした。例９および１０に記載されている、特に好ましい事例では、最低の内部温度が測定された。同時に、層構造は「外部」への問題を含む金属の印象がない。ＩＲ透明な構造（例９）と比較して、非ＩＲ透明な構造（例８）が若干不利であり、その理由としては多層品の表面が著しく熱されるためである。これは特に好ましい事例のさらなる利点である。また基材の上に存在する保護層（保護層ａ；例１０）も内部の熱収支に対して悪影響を有しないことが示された。これは、この種のラッカー層は反射防止特性と関連することが多く、それ故にエネルギー入力を増加させるので驚くべきことである。本発明の例１３および１４は、ＰＭＭＡが基材材料としても好適であることを示した。
【図１】
2019535559.tif 000021
【図２】
2019535559.tif 000022
【国際調査報告】
2019535559.tif 000023
2019535559.tif 000024
2019535559.tif 000025
2019535559.tif 000026